(57)【要約】      （修正有）【課題】正面の輝度や照度が高く、かつ該輝度や照度の斑が小さくでき、さらにレンズフィルムにより引き起こされる外観不良や明度斑等が抑制できる多重反射拡散方式の直下型面光源装置を提供する。【解決手段】光拡散部材６と、レンズフィルム７とを、光拡散部材６とレンズフィルム７のレンズ面の反対面が接するように積層された光拡散積層体を、レンズ面が外側になるように出光部の出光面側に設置した直下型面光源装置において、光拡散部材６及びレンズフィルム７が光拡散部材６の全光線透過率／平行光線透過率比が８〜１１０、レンズフィルム７のレンズ面の表面光沢度が５〜８０％である。【選択図】図１
2014137943.tif 000002
【特許請求の範囲】
【請求項１】
指向性の点光源を配設したハウジング底板、前記ハウジング底板の周囲から立設されたハウジング側板、及び前記ハウジング底板の点光源の指向方向と対向する側に部分的に開口部が設けられて内壁面を反射面で形成した出光部を含み、光拡散部材（Ａ）と、レンズフィルム（Ｂ）とを、光拡散部材（Ａ）とレンズフィルム（Ｂ）のレンズ面の反対面が接するように積層された光拡散積層体を、レンズ面が外側になるように出光部の出光面側に設置した直下型面光源装置において、光拡散部材（Ａ）及びレンズフィルム（Ｂ）が下記（ｉ）及び（ｉｉ）の特性を有することを特徴とする直下型面光源装置。
（ｉ）光拡散部材（Ａ）の全光線透過率／平行光線透過率比が８〜１１０であること、
（ｉｉ）レンズフィルム（Ｂ）のレンズ面の表面光沢度が５〜８０％であること。
【請求項２】
レンズフィルム（Ｂ）のレンズ面の中心面粒度（ＳＧｒ）が１５００〜３００００μｍ２であることを特徴とする請求項１に記載の直下型面光源装置。
【請求項３】
レンズフィルム（Ｂ）が、レンズ面とは反対の面に、裾広がり光拡散度が０．０８〜１０である光拡散部材（Ｃ）を一体化することにより形成されていることを特徴とする請求項１に記載の直下型面光源装置。
【請求項４】
光拡散積層体の全光線透過率／平行光線透過率比と全光線透過率との複合特性が２２００〜４５００であることを特徴とする請求項１〜３のいずれかに記載の直下型面光源装置。
【請求項５】
光拡散部材（Ａ）のヘーズが８０〜９８％であることを特徴とする請求項１〜４のいずれかに記載の直下型面光源装置。
【請求項６】
光拡散部材（Ａ）の非分光全光線透過率が６８〜９０％であることを特徴とする請求項１〜５のいずれかに記載の直下型面光源装置。
【請求項７】
光拡散部材（Ａ）の拡散光線透過率が６０〜９８％であることを特徴とする請求項１〜６のいずれかに記載の直下型面光源装置。
【請求項８】
光拡散部材（Ａ）が、微粒子を含有する層の積層によりあるいは賦型により表面凹凸が付けられている表面光拡散部材（Ａ１）であり、表面光拡散部材（Ａ１）の全光線透過率／平行光線透過率比が１０〜１１０であり、かつ光拡散積層体の全光線透過率／平行光線透過率比と全光線透過率との複合特性が２８００〜４５００であることを特徴とする請求項１〜７のいずれかに記載の直下型面光源装置。
【請求項９】
光拡散部材（Ａ）が、互いに相溶しない少なくとも２種の熱可塑性樹脂の混合物からなる層を少なくとも一層含む内部光拡散部材（Ａ２）であり、内部光拡散部材（Ａ２）の全光線透過率／平行光線透過率比が８〜１００であり、かつ光拡散積層体の全光線／平行光線透過率比と全光線透過率との複合特性が２２００〜４５００であることを特徴とする請求項１〜７のいずれかに記載の直下型面光源装置。
【請求項１０】
内部光拡散部材（Ａ２）が、溶融押し出し成型法で成型されていることを特徴とする請求項９に記載の直下型面光源装置。
【請求項１１】
熱可塑性樹脂の混合物の中の島構造を構成する熱可塑性樹脂成分量が全熱可塑性樹脂量の１１〜５０重量％であることを特徴とする請求項９又は１０に記載の直下型面光源装置。
【請求項１２】
光拡散部材（Ａ）とレンズフィルム（Ｂ）との間に一方向に配向した山脈タイプの構造からなるレンズフィルム（Ｄ）が存在し、レンズフィルム（Ｄ）のレンズ面がレンズフィルム（Ｂ）のレンズ面とは反対の面と接することを特徴とする請求項１〜１１のいずれかに記載の直下型面光源装置。
【請求項１３】
出光部と光拡散積層体の間が０．１〜５０ｍｍの距離を有するように空間部が設けられていることを特徴とする請求項１〜１２のいずれかに記載の直下型面光源装置。
【請求項１４】
請求項１〜１３のいずれかに記載の直下型面光源装置を含むことを特徴とする表示装置。
【請求項１５】
請求項１〜１３のいずれかに記載の直下型面光源装置を含むことを特徴とする照明装置。
【発明の詳細な説明】
【技術分野】
【０００１】
本発明は、直下型面光源装置、並びにそれを用いた表示装置及び照明装置に関する。詳しくは、出射光の指向性が高い点光源を用いた直下型面光源装置において、輝度や照度が高く、かつ出光面の輝度斑が抑制された出光面の輝度の均質度が高い上に、さらにレンズフィルムにより引き起こされる外観のぎらつきや干渉斑等の外観不良や出射光の照度斑に起因する明度斑等を改善できる、直下型面光源装置、並びにそれを用いた表示装置及び照明装置に関する。
【背景技術】
【０００２】
液晶表示モジュール（ＬＣＤ）は、薄型、軽量、低消費電力等の特徴を活かしてフラットパネルディスプレイとして多用され、その用途は、携帯電話、携帯情報端末（ＰＤＡ）、パーソナルコンピュータ、テレビなどの情報用表示デバイスとして年々拡大している。
【０００３】
液晶表示装置には、光源からパネルに至る光伝達路でのロスを抑え、パネル上の輝度を向上させるために、液晶ユニットの下面側に面光源装置が装備されている。
【０００４】
近年、面光源装置は、液晶表示装置のみでなく灯具や電飾看板等の広い分野に使用されてきている。
【０００５】
面光源装置としては、導光板を使用した出光面のサイド側に光源が設置されたエッジライト方式と、出光面の背面側に光源が設置された直下型ライト方式に大別される。
【０００６】
面光源装置には、面光源装置の基本ユニットとレンズフィルム、光拡散フィルム及び輝度向上フィルム等の各種の光学フィルムや光拡散板等の光学部材が組み合わされて面光源装置の輝度や照度を上げることや、輝度や照度の均一性の向上が図られている。普通は２〜４枚の光学部材が使用されている（例えば、非特許文献１参照）。
【０００７】
直下型ライト方式を用いた直下型面光源装置は、エッジライト方式に比べて光の取り出し効率が高いので有用である。しかしながら、最近実用化が進んでいるＬＥＤ光源等の点光源の場合は、出射光の配光分布プロファイルに強い指向性があるために、配光分布が発光面の正面方向に偏っている。従って、直下型面光源装置の光源として用いた場合は、輝度斑が大きくなるので、上記の方式を適用しても輝度斑を抑制することが難しく、出光面の輝度の均質度を高めるには光源間距離を小さくするとか、あるいは光源と光学部材の間の距離（光源／光学部材間距離とも称する）を大きくするという方法を取る必要があった。
【０００８】
光源間距離を小さくする方法は、面光源装置の単位面積当たりの光源数が多くなるので、経済性に劣り、かつ省エネルギーの観点においても好ましくない。また、光源／光学部材間距離を大きくする方法は、出光効率が低下して輝度や照度が低くなり、省エネルギーの観点より劣り好ましくない。また、面光源装置の厚みが厚くなるので、薄型化の市場要求を満たすことができない。
【０００９】
上記問題を解決する方法として、指向性の強い点光源と、上記点光源を配設したハウジング底板、上記ハウジング底板の周囲から所定高さに立設されたハウジング側板、及び前記ハウジング底板と対向する側に部分的に開口部が設けられて内壁面を反射面で形成したハウジングよりなる直下型面光源装置が開示されている（例えば、特許文献１参照）。該方法は、点光源より出射された指向性の強い光がハウジング内において反射を繰り返すことにより指向性が弱められ、均質性の高い光として取り出すことができるので有用である。該方式は、以下、多重反射拡散方式とも称する。
【００１０】
上記多重反射拡散方式の直下型面光源装置においては、出光側に部分的な開口部のパターンが見えるので、そのパターンを隠蔽するために出光面上部に光拡散板、マイクロレンズ及びマイクロプリズムレンズ等の光拡散部材が設置されている（例えば、特許文献２及び特許文献３等）。しかし、該光拡散部材の特性や光拡散板とレンズフィルムとの複合効果については、全く言及されていない。
【００１１】
一方、面光源装置では、出射光の集光性を上げて正面輝度や照度を上げる目的でレンズフィルムが汎用されている。直下型面光源装置においては、ビーズコート法光拡散フィルム、プリズムレンズフィルム、及び輝度向上フィルムでは面光源の面内の輝度の均一性（以下、輝度斑と称する）が劣るという課題を有している。一方、拡散性の高い光拡散板を用いることにより輝度斑を抑制することができるが、正面輝度が低下するという課題を有する。すなわち、正面輝度と輝度斑の関係は二律背反事象になる。この両特性の両立を図る方法として、例えば、光拡散板、異方性光拡散フィルム、及びプリズムレンズフィルムの３枚の光学部材を組み合わせた方法が開示されている（特許文献４参照）。この方法では、６０％という低い非分光全光線透過率の光拡散板が用いられているうえに、さらに異方性光拡散フィルムが組み合わされており、光拡散材のトータルの非分光全光線透過率がさらに低くなるので、輝度斑の抑制効果は良好であるが正面輝度低下が大きくなるという課題を有している。
【先行技術文献】
【特許文献】
【００１２】
【特許文献１】特開２００８−２７８８６号公報
【特許文献２】特開２０１１−２１０７１９号公報
【特許文献３】特開２０１１−１５０８６１号公報
【特許文献４】特開２００９−４３６３９号公報
【非特許文献】
【００１３】
【非特許文献１】内田龍男監修「図解  電子ディスプレイのすべて」（工業調査会刊）Ｐ４７〜４８
【発明の概要】
【発明が解決しようとする課題】
【００１４】
本発明は、上記の従来技術における課題を解決するためになされたものであり、その目的は、多重反射拡散方式の直下型面光源装置において、特定の光学特性を有する光拡散部材と特定の特性を有するレンズフィルムという最低枚数の光学部材の組み合わせで正面の輝度や照度が高く、かつ該輝度や照度の斑が小さくでき、さらにレンズフィルムにより引き起こされる外観のぎらつきや干渉斑等の外観不良や出射光の照度斑に起因する明度斑等を抑制できる直下型面光源装置を提供することにある。また、本発明の目的は、それを用いた表示装置及び照明装置を提供することにある。
【課題を解決するための手段】
【００１５】
本発明は、上記の課題を解決するために、従来技術にはない新しいコンセプトを取り入れることにより完成したものである。すなわち、従来技術においては光拡散度の高い光拡散板の使用や複数枚の光拡散部材の組み合わせにより輝度斑の抑制がなされてきたために、輝度斑を低くすると正面輝度が低下するという問題を有しており、いわゆる二律背反事象が打破出来ていなかった。
【００１６】
そこで、本発明者等は、この課題解決のための方法について鋭意検討し、単独では光拡散度が低く輝度斑を小さくする効果が少ない中程度の光拡散度を有する光拡散部材を用い、特定の特性を有するレンズフィルムと組み合わせることにより、両者の相乗効果及び多重反射拡散方式による光拡散部材に入光する光の均一性の向上効果との多重相乗効果で輝度斑を小さくし、高い正面輝度や正面照度と低い輝度斑の両立が図れることを見出した。
【００１７】
さらに、特定の特性のレンズフィルムを用いることでレンズフィルムのレンズ構造により引き起こされる出光表面のぎらつきや干渉斑等の外観不良や出射光の照度斑に起因する明度斑等を抑制することを、正面輝度や正面照度の低下を抑制した形で達成できることを見出し、本発明を完成した。
【００１８】
即ち、本発明は、以下の（１）〜（１５）の構成よりなるものである。
（１）指向性の点光源を配設したハウジング底板、前記ハウジング底板の周囲から立設されたハウジング側板、及び前記ハウジング底板の点光源の指向方向と対向する側に部分的に開口部が設けられて内壁面を反射面で形成した出光部を含み、光拡散部材（Ａ）と、レンズフィルム（Ｂ）とを、光拡散部材（Ａ）とレンズフィルム（Ｂ）のレンズ面の反対面が接するように積層された光拡散積層体を、レンズ面が外側になるように出光部の出光面側に設置した直下型面光源装置において、光拡散部材（Ａ）及びレンズフィルム（Ｂ）が下記（ｉ）及び（ｉｉ）の特性を有することを特徴とする直下型面光源装置。
（ｉ）光拡散部材（Ａ）の全光線透過率／平行光線透過率比が８〜１１０であること、
（ｉｉ）レンズフィルム（Ｂ）のレンズ面の表面光沢度が５〜８０％であること。
（２）レンズフィルム（Ｂ）のレンズ面の中心面粒度（ＳＧｒ）が１５００〜３００００μｍ２であることを特徴とする（１）に記載の直下型面光源装置。
（３）レンズフィルム（Ｂ）が、レンズ面とは反対の面に、裾広がり光拡散度が０．０８〜１０である光拡散部材（Ｃ）を一体化することにより形成されていることを特徴とする（１）に記載の直下型面光源装置。
（４）光拡散積層体の全光線透過率／平行光線透過率比と全光線透過率との複合特性が２２００〜４５００であることを特徴とする（１）〜（３）のいずれかに記載の直下型面光源装置。
（５）光拡散部材（Ａ）のヘーズが８０〜９８％であることを特徴とする（１）〜（４）のいずれかに記載の直下型面光源装置。
（６）光拡散部材（Ａ）の非分光全光線透過率が６８〜９０％であることを特徴とする（１）〜（５）のいずれかに記載の直下型面光源装置。
（７）光拡散部材（Ａ）の拡散光線透過率が６０〜９８％であることを特徴とする（１）〜（６）のいずれかに記載の直下型面光源装置。
（８）光拡散部材（Ａ）が、微粒子を含有する層の積層によりあるいは賦型により表面凹凸が付けられている表面光拡散部材（Ａ１）であり、表面光拡散部材（Ａ１）の全光線透過率／平行光線透過率比が１０〜１１０であり、かつ光拡散積層体の全光線透過率／平行光線透過率比と全光線透過率との複合特性が２８００〜４５００であることを特徴とする（１）〜（７）のいずれかに記載の直下型面光源装置。
（９）光拡散部材（Ａ）が、互いに相溶しない少なくとも２種の熱可塑性樹脂の混合物からなる層を少なくとも一層含む内部光拡散部材（Ａ２）であり、内部光拡散部材（Ａ２）の全光線透過率／平行光線透過率比が８〜１００であり、かつ光拡散積層体の全光線／平行光線透過率比と全光線透過率との複合特性が２２００〜４５００であることを特徴とする（１）〜（７）のいずれかに記載の直下型面光源装置。
（１０）内部光拡散部材（Ａ２）が、溶融押し出し成型法で成型されていることを特徴とする（９）に記載の直下型面光源装置。
（１１）熱可塑性樹脂の混合物の中の島構造を構成する熱可塑性樹脂成分量が全熱可塑性樹脂量の１１〜５０重量％であることを特徴とする（９）又は（１０）に記載の直下型面光源装置。
（１２）光拡散部材（Ａ）とレンズフィルム（Ｂ）との間に一方向に配向した山脈タイプの構造からなるレンズフィルム（Ｄ）が存在し、レンズフィルム（Ｄ）のレンズ面がレンズフィルム（Ｂ）のレンズ面とは反対の面と接することを特徴とする（１）〜（１１）のいずれかに記載の直下型面光源装置。
（１３）出光部と光拡散積層体の間が０．１〜５０ｍｍの距離を有するように空間部が設けられていることを特徴とする（１）〜（１２）のいずれかに記載の直下型面光源装置。
（１４）（１）〜（１３）のいずれかに記載の直下型面光源装置を含むことを特徴とする表示装置。
（１５）（１）〜（１３）のいずれかに記載の直下型面光源装置を含むことを特徴とする照明装置。
【発明の効果】
【００１９】
本発明の直下型面光源装置は、多重反射拡散方式の直下型面光源装置の出光面に、特定の光拡散度を有する光拡散部材と特定の特性を有するレンズフィルムを組み合わせた光拡散積層体を設置することにより、光拡散部材とレンズフィルムをそれぞれ１枚のみという最少枚数の光学部材での組み合わせで高い出光効率や出光効率の均一性が高められるので、面状光源装置の高輝度化や高照度化ができ、かつ輝度や照度の均質性を高めることができる。
【００２０】
さらに、本発明の直下型面光源装置は、特定の特性のレンズフィルムを用いることでレンズフィルムのレンズ構造により引き起こされる出光表面のぎらつきや干渉斑等の外観不良や出射光の照度斑に起因する明度斑等を抑制した形で、直下型面光源装置の高輝度化や高照度化ができ、かつ輝度や照度の均質性を高めることができる。また、上記直下型面光源装置の使用により、表示装置及び照明装置の性能や経済性を向上させることができる。
【図面の簡単な説明】
【００２１】
【図１】本発明の直下型面光源装置の一例の断面を示した図である。
【図２】本発明の直下型面光源装置のハウジングの出光部の部分的に開口された開口部のパターンの一例を示した図である。
【図３】表４の実施例及び比較例の数値を用いてレンズフィルム（Ｂ）のレンズ面の中心面粒度（ＳＧｒ）と正面輝度や輝度斑との関係を示した図である。
【図４】表６の実施例及び比較例の数値を用いて表面光拡散部材（Ａ１）の全光線透過率／平行光線透過率比と正面照度や輝度斑との関係を示した図である。
【図５】表６の実施例及び比較例の数値を用いて表面光拡散部材（Ａ１）の全光線透過率／平行光線透過率比と正面輝度や輝度斑との関係を示した図である。
【図６】表６の実施例及び比較例の数値を用いて表面光拡散積層体の全光線／平行光線透過率比と全光線透過率との複合特性（二次函数光拡散度）と、正面照度や輝度斑との関係を示した図である。
【図７】表６の実施例及び比較例の数値を用いて表面光拡散積層体の全光線／平行光線透過率比と全光線透過率との複合特性（二次函数光拡散度）と、正面輝度や輝度斑との関係を示した図である。
【図８】表７の実施例及び比較例の数値を用いて内部光拡散部材（Ａ２）の全光線透過率／平行光線透過率比と正面照度や輝度斑との関係を示した図である。
【図９】表７の実施例及び比較例の数値を用いて内部光拡散部材（Ａ２）の全光線透過率／平行光線透過率比と正面輝度や輝度斑との関係を示した図である。
【図１０】表７の実施例及び比較例の数値を用いて内部光拡散積層体の全光線／平行光線透過率比と全光線透過率との複合特性（二次函数光拡散度）と、正面照度や輝度斑との関係を示した図である。
【図１１】表７の実施例及び比較例の数値を用いて光拡散積層体の全光線／平行光線透過率比と全光線透過率との複合特性（二次函数光拡散度）と、正面輝度や輝度斑との関係を示した図である。
【図１２】表８の実施例及び比較例の数値を用いて光拡散部材（Ｃ）の裾広がり光拡散度と正面照度や表面光沢度との関係を示した図である。
【発明を実施するための形態】
【００２２】
（直下型面光源装置の基本構成）
本発明の直下型面光源装置は、指向性の点光源を配設したハウジング底板、前記ハウジング底板の周囲から立設されたハウジング側板、及び前記ハウジング底板の点光源の指向方向と対向する側に部分的に開口部が設けられて内壁面を反射面で形成した出光部を含み、出光部の出光面側に、光拡散部材（Ａ）と、レンズフィルム（Ｂ）とを、光拡散部材（Ａ）とレンズフィルム（Ｂ）のレンズ面の反対面が接するように積層された光拡散積層体を、レンズ面が外側になるように設置したものであり、光拡散部材（Ａ）及びレンズフィルム（Ｂ）が下記（ｉ）及び（ｉｉ）の特性を有することを特徴とする。
（ｉ）光拡散部材（Ａ）の全光線透過率／平行光線透過率比が８〜１１０であること、
（ｉｉ）レンズフィルム（Ｂ）のレンズ面の表面光沢度が５〜８０％であること。
【００２３】
（直下型面光源装置）
本発明の直下型面光源装置は、上記構成からなり、点光源より出射された指向性の強い光がハウジング内において反射を繰り返すことにより指向性が弱められ均質性の高い光として取り出すことができる構造であれば、点光源の種類、出力及び点光源の数や配置方法、反射部材の材質、ハウジングの材質、大きさ、厚さ、ハウジング上部の出射光を取り出す部分的な開口部のパターン等は限定されない。例えば、特許文献２〜特許文献４で記載されている構造や構成等を適宜採用することができる。
【００２４】
本発明の直下型面光源装置の一例の断面図を図１に示す。また、ハウジング上部の出射光を取り出す部分的な開口部のパターンの一例を図２に示すが、これらの形状には限定されない。直下型面光源装置は、点光源数を多く用いた大型のサイズで対応しても良いし、例えば図１に例示したような小型サイズの直下型面光源装置を複数個ビルドアップして大型化しても良い。
【００２５】
（光拡散部材（Ａ）の特性）
本発明の光拡散部材（Ａ）は、実施例に記載した方法で測定される全光線透過率／平行光線透過率比が８〜１１０であり、好ましくは９〜１００である。
全光線透過率／平行光線透過率比が８未満の場合は光拡散度が不足するために輝度斑が大きくなる。そのために、出射光度が極端に低い部分が生ずるので平均値の輝度が低くなる。一方、全光線透過率／平行光線透過率比が１１０を超えた場合は、光拡散度が大きく成り過ぎるために正面への出射光度が低くなり正面輝度が低下する。また、光拡散度が大きく成り過ぎるので角度の大きな方向に出光される光量が過度となり、この高角度でレンズフィルム（Ｂ）に入光する光量が増えることによりレンズフィルム（Ｂ）による光の変曲効果との相乗効果が変化することにより輝度斑を抑制する方向の光量が少なくなり、そのために輝度斑がむしろ増大する。
【００２６】
全光線透過率／平行光線透過率比は、本発明者等が本発明を完成するために確立した光拡散度の新規な尺度である。
【００２７】
前述のごとく、面光源装置において高輝度化と輝度斑の両立を図るには、高い光拡散度の光拡散材が必要とされている。該光拡散度の大きさは、例えば、変角光度計により測定される出射光の変角配光分布プロファイルの広がりを数値化することにより表示されている。一般に、最高出射光強度の半分の強度の時の角度幅である、いわゆる半値幅法光拡散度で示されることが多い。また、出射光の変角配光分布プロファイルの立ち上がりの角度からゼロ点に戻るまでの角度や出射角０度における出射光強度と所定出射角における出射光強度との比で表示されている。本発明者等は該光拡散度を裾広がり光拡散度と称している。
【００２８】
本発明者等は、後述のごとくレンズフィルムと光拡散部材を積層した系の光拡散部材の光拡散度は必ずしも高い光拡散度のものが良いのではなく、適度な光拡散度のものを用いてレンズフィルムの光拡散度との相乗効果で所望の光拡散度を確保するのが良いと考えた。しかし、本発明の光拡散積層体の光拡散部材については、上記の半値幅法光拡散度や裾広がり光拡散度では最適範囲は示せないことが判った。これは、これらの従来公知の方法で測定される光拡散度は出射光の変角配光分布プロファイルのパターンの影響を受けるためである。そのために、本発明の光拡散積層体の基本構成である光拡散部材（Ａ）とレンズフィルム（Ｂ）とを積層した系における光拡散部材（Ａ）の光拡散度の表示法としては適合していないと考えた。
【００２９】
一方、該変角光度特性でなく非分光全光線透過率、拡散透過率、平行光線透過率あるいはヘーズ等のヘーズメータで測定される変角配光分布プロファイルのパターンの影響を受けない特性値で光拡散度を規定している特許もある。しかし、これらの特性値も上記した新しいコンセプトに基づく技術を完成することに対しては適切でないことが判った。
【００３０】
そこで、本発明者らはさらに鋭意検討した結果、実施例において詳述する全光線透過率／平行光線透過率比が上記目的の光拡散度の評価パラメータ値として適切であることを見出した。
【００３１】
全光線透過率は平行光線透過率と拡散透過率が合算された特性値であるので、該全光線透過率を平行光線透過率で除した値である全光線透過率／平行光線透過率比が光拡散度の尺度になると考えた。すなわち、該全光線透過率／平行光線透過率比が大きい程、拡散透過率の寄与が大きいので、光拡散度が大きいことになる。一方、汎用されているヘーズは、拡散透過率／全光線透過率×１００であるので、両特性値は全く異なっている。
このような極めて単純な方法で光拡散度が表示できることが明確化されていなかったことは驚くべきことである。一般に光拡散度はヘーズや拡散透過度等の規格化された特性値で評価できるという考えが定着しているために盲点となっていたためと推察している。
【００３２】
また、該全光線透過率／平行光線透過率比は、広く用いられているヘーズメータでなくダブルビーム法の分光器を用いて、かつ５５０ｎｍの波長の光に注目して確立した。このことも重要な要素である。５５０ｎｍの波長の光に注目したのは、人間の目に対して波長５５０ｎｍ付近の光が分光視感効率が最も高いとされていることに基づいている。
【００３３】
一方、従来技術で用いられてきている非分光の光を用いたヘーズメータで測定した非分光全光線透過率や平行光線透過率を用いた場合は好結果が得られない。この原因は、分光と非分光の差異のみでなく、両測定方法で平行光線透過率の測定方法が異なることの寄与も大きいと推察している。というのは、ヘーズメータで測定される平行光線透過率は、積分球に入光した光が直進した部分に開口部を設けて、該開口部を通過した光量を測定することで求められるのに対して、ダブルビーム法の分光器で測定される平行光線透過率は、積分球を用いることなく純粋な直進光の光量が測定されるという測定方法に差異がある。従って、この測定方法の違いも影響していると推察している。
【００３４】
本発明の光拡散部材（Ａ）は、ヘーズが８０〜９８％であることが好ましく、８５〜９８％がより好ましい。９０〜９８％であることがさらに好ましい。８０％未満では輝度斑が大きくなるので好ましくない。逆に、９８％を超えるものは製造することが困難である。
【００３５】
本発明の光拡散部材（Ａ）は、非分光全光線透過率が６８〜９０％であることが好ましい。７０〜８５％がより好ましい。６８％未満では正面輝度が低下し、かつ輝度斑が大きくなるので好ましくない。逆に、９０％を超えるものは輝度斑が大きくなるので好ましくない。
【００３６】
本発明の光拡散部材（Ａ）は、拡散光線透過率が６０〜９８％であることが好ましい。６８〜９０％がより好ましく、７０〜８５％がさらに好ましい。６０％未満では正面輝度が低下し、かつ輝度斑が大きくなるので好ましくない。逆に、９８％を超えるものは製造することが困難である。
【００３７】
（光拡散部材（Ａ）の構成及び製造方法）
本発明の光拡散部材（Ａ）は、上記全光線透過率／平行光線透過率比を満たせば、その構成や製造方法は問わない。光拡散層は、例えば光拡散層の表面の凹凸により光拡散させる表面光拡散部材であっても良いし、光拡散層の内部に光拡散成分が配合されてなる内部光拡散部材でも良い。また、これらの内部光拡散と表面光拡散の方式を組み合わせた方式等いずれの構造のものでも良い。
以下に、光拡散部材（Ａ）の代表例として表面光拡散部材（Ａ１）と内部光拡散部材（Ａ２）について説明する。
【００３８】
（表面光拡散部材（Ａ１）の構成）
表面光拡散部材は、基材の表面に微粒子を含有した層を積層することにより、あるいは基材の表面に対して賦型することにより表面凹凸が付けられていることにより光拡散部材の表面で光が散乱されるものを言い、特に全光線透過率／平行光線透過率比が８〜１１０であることを満たせば、その構成、表面粗さ特性、及び製造方法は何ら制限を受けない。
以下に、透明フィルムを基材として、微粒子を含有した層の積層による表面光拡散部材、及び賦型による表面凹凸による表面光拡散部材について説明する。
【００３９】
（微粒子を含有した層よりなる光拡散層を含む表面光拡散部材（Ａ１）の製造方法）
表面光拡散部材は、透明な基材フィルムに、微粒子を含有した層よりなる光拡散層を積層することにより製造することができる。透明な基材フィルムは、例えばポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂、ポリプロピレン樹脂や環状オレフィン樹脂などのポリオレフィン系樹脂等の１種もしくは２種以上を混合した透明プラスチックフィルムを使用することができる。このうち、延伸加工、特に二軸延伸加工されたポリエチレンテレフタレートフィルムが、機械的強度や寸法安定性に優れる点で好ましい。また、光拡散層との接着性を向上させるために、表面にコロナ放電処理を施したり、易接着層を設けたものも好適に用いられる。なお、基材フィルムの厚みは、通常０．１〜５ｍｍ程度であることが好ましい。
【００４０】
光拡散層は、主に、表面凹凸形状を形成する粒子を高分子樹脂に配合した層を積層することにより形成するのが好ましい。高分子樹脂としては、光学的透明性に優れた樹脂を用いることができ、例えば、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ポリオレフィン系樹脂、ポリスチレン系樹脂、ポリアミド系樹脂、ポリイミド系樹脂、メラミン系樹脂、フェノール系樹脂、シリコーン系樹脂などの熱可塑性樹脂、熱硬化性樹脂、電離放射線硬化性樹脂などを用いることができる。これらの中でも耐光性や光学特性に優れるアクリル系樹脂が好適に使用される。
【００４１】
表面凹凸形状を形成する粒子としては、シリカ、クレー、タルク、炭酸カルシウム、硫酸カルシウム、硫酸バリウム、珪酸アルミニウム、酸化チタン、合成ゼオライト、アルミナ、スメクタイトなどの無機微粒子の他、スチレン樹脂、ウレタン樹脂、ベンゾグアナミン樹脂、シリコーン樹脂、アクリル樹脂などからなる有機微粒子を用いることができる。これらのうち、球状粒子が得やすく所望の凹凸形状に制御しやすい観点から、有機微粒子を用いることが好ましい。粒子は、１種だけでなく、複数種を組み合わせて使用することもできる。樹脂を用いる場合は、例えば、ポリマービーズ等のビーズ状の粒子を用いることができる。
【００４２】
高分子樹脂に対する粒子成分の含有割合は、用いる粒子の平均粒子径や光拡散層の厚みによって一概には言えないが、高分子樹脂１００重量部に対し７０〜２２０重量部とすることが好ましく、１２０〜２２０重量部とすることがより好ましい。
【００４３】
粒子の形状は、特に限定されるものではないが、凹凸形状を得易くする観点から球状粒子であることが好ましい。また、粒子の平均粒径としては、同様の観点から１〜３０μｍとすることが好ましい。
【００４４】
凹凸層中には、上述した高分子樹脂や凹凸形状を形成する粒子の他、光重合開始剤、光重合促進剤、レベリング剤・消泡剤などの界面活性剤、酸化防止剤、紫外線吸収剤などの添加剤や、上述した以外の樹脂や粒子を添加してもよい。これらは、市販品より選択しても良いし、新規に開発したものでも良い。コストパフォーマンスで適宜選択すれば良い。
【００４５】
上記の微粒子を含有した層よりなる光拡散層を含む表面光拡散部材の製造方法としては、例えば、上述したバインダー樹脂や粒子などの材料を適当な溶媒に溶解させた光拡散層用塗布液を、従来から公知の方法、例えば、バーコーター、ブレードコーター、スピンコーター、ロールコーター、グラビアコーター、フローコーター、ダイコーター、スプレー、スクリーン印刷等により支持体上に塗布し、乾燥することにより作製することができる。また、共押し出し法で多層構造として表層に粒子を配合する方法で製造しても良い。上記の光拡散層は片面に形成したものでも良いし、両面に形成したものであっても良い。
【００４６】
（表面賦型法で製造される表面光拡散部材の製造方法）
表面光拡散部材は、透明基材フィルムに対してエンボス加工法等のような転写賦型技術で表面凹凸を形成することにより製造することができる。転写賦型技術は、例えば、後述するレンズフィルムの製造方法と同様の方法を採用することができる。
【００４７】
（内部光拡散部材（Ａ２）の構成）
内部光拡散部材は、互いに相溶しない少なくとも２種の樹脂の混合物からなる層を少なくとも一層含み、全光線透過率／平行光線透過率比が８〜１１０であるものであれば限定されない。
内部光拡散部材（Ａ２）とは、上述の非相溶混合物からなる光拡散成分からなる光拡散層を含むことにより光拡散性を発現する光学部材を指す。内部光拡散部材（Ａ２）には、後述のごとく、光拡散層が表層になる構成や内層になる構成も含まれる。
光拡散部材中に上記の互いに相溶しない少なくとも２種の樹脂の混合物からなる層が存在すると、該層を光が通過する際にそれぞれの樹脂の界面の屈折率差により光が散乱される。そして、それぞれの樹脂の屈折率差、それぞれの樹脂の割合及び層厚み等によりこの層の光拡散度が変わる。また、それぞれの樹脂の割合等により一方の樹脂が粒子状で存在することが多い。該粒子は光拡散成分を構成するが、該光拡散成分の大きさによっても光拡散度が変わる。前記した全光線透過率／平行光線透過率比が上記の範囲になるようにするには、これらの構成要件を適宜調整するのが好ましい。
例えば、屈折率差は０．００３〜０．０７の範囲にするのが好ましく、０．００５〜０．０６の範囲がより好ましく、０．０１〜０．０５がさらに好ましい。また、層の厚みは５μｍ〜１０ｍｍが好ましく、１０μｍ〜５ｍｍがより好ましく、２０μｍ〜４ｍｍがさらに好ましい。また、それぞれの樹脂の割合は、上記構成要素の組み合わせ等で適宜設定するのが好ましい。
【００４８】
光拡散成分の大きさは樹脂の種類や割合及び製膜条件等の多くの要因の影響を受ける。前記した全光線透過率／平行光線透過率比は、互いに相溶しない少なくとも２種の樹脂の混合物からなる層を光が通過する際に、光拡散成分による散乱を受ける回数である、いわゆる多重散乱回数の影響を大きく受けると推察されるので、光拡散成分の層の厚み方向の平均径が重要となる。フィルムの厚みの少なくとも１／２以下であることが好ましい。１／３以下がより好ましく、１／１０以下がさらに好ましい。また、フィルムの断面を電子顕微鏡で観察した場合に、厚み方向に任意の直線を引いた場合にその線状に存在する光拡散成分の粒子の数が５個以上であることが好ましい。１０個以上がより好ましく、３０個以上がさらに好ましい。該構成要因を好ましい範囲にするには層厚み、樹脂の種類や配合割合及び製膜条件等の要件を最適化するのが良い。例えば、後述の好ましい実施態様が重要要因となる。
【００４９】
また、上記内部光拡散部材（Ａ２）は、面内の光学特性の均一性が重要であるので、光拡散成分は面内に出来るだけ均一に存在することが好ましい。しかし、面内の光学特性の均一性が確保されれば、厚み方向に関しての光拡散成分の均一性は問わない。例えば、厚み方向の特定部分に光拡散成分が局在して存在しても構わない。
【００５０】
互いに相溶しない少なくとも２種の樹脂の混合物を構成する樹脂としては、非溶融性の微粒子状の樹脂である、いわゆる樹脂ビーズを用いても良い。ただし、該樹脂ビーズを用いた場合は、製膜工程における濾過において、濾過フィルタの目詰まりが発生する場合等があり生産性に問題が生ずることがある。また、得られる光学部材の清澄度が劣る場合があるので、全種の樹脂が熱可塑性樹脂の混合物からなり、かつ溶融押し出し成型法で製膜されてなることが好ましい。
さらに、上記態様において、少なくとも２種の熱可塑性樹脂の混合物の中の島構造を構成する熱可塑性樹脂成分の量が、全熱可塑性樹脂量に対して１１〜５０質量％であることがより好ましい。
【００５１】
また、内部光拡散部材（Ａ２）は単層構成であってもよいし、２層以上の多層構成であっても構わない。多層構成の場合は、少なくとも一層が互いに相溶しない少なくとも２種の樹脂の配合物からなれば良い。例えば、光拡散層のみよりなる単層構成や、光拡散層／光拡散層、光拡散層／非光拡散層（例えば、単なる透明層）／光拡散層、非光拡散層／光拡散層／非光拡散層、光拡散層／光拡散層、光拡散層／光拡散層／非光拡散層、光拡散層／光拡散層／非光拡散層、及び光拡散層／非光拡散層／光拡散層等の多層構成が挙げられる。さらに、層数をこれらより増やした構成でも良い。上記多層構成の場合は、多層共押出し法で製造してもよいし、押出しラミネート法やドライラミネート法で実施してもよい。
【００５２】
（少なくとも二種の互いに非相溶性の熱可塑性樹脂の混合物）
少なくとも二種の互いに非相溶性の熱可塑性樹脂の混合物に用いる熱可塑性樹脂としては、例えば、ポリエチレン系樹脂、ポリプロピレン系樹脂、ポリブテン系樹脂、環状ポリオレフィン系樹脂及びポリメチルペンテン系樹脂等のポリオレフィン系樹脂、ポリエステル系樹脂、アクリル系樹脂、ポリスチレン系樹脂、ポリカーボネート系樹脂、フッ素系樹脂及びこれらの共重合体等が挙げられる。これらの熱可塑性樹脂から非相溶性（互いに溶け合わない）の熱可塑性樹脂の少なくとも二種類を選択すればよいが、上記特性を安定して発現させることができること及び経済性の点から、少なくとも１種がポリオレフィン系樹脂からなることが好ましい。
【００５３】
２種類の樹脂のもう一方の樹脂としては、ポリオレフィン系樹脂、ポリエステル系樹脂及びフッ素系樹脂等が好適であり、光学特性以外の要求特性や経済性等を勘案して適宜選択される。
【００５４】
特に、耐光性や経済性の点から、二種類ともにポリオレフィン系樹脂を使用することが好ましい。２種の樹脂の屈折率差は限定されないが、屈折率差を０．００３〜０．０７の範囲にするのが好ましい。０．０５〜０．００５の範囲がより好ましく、０．０１〜０．０２がさらに好ましい。
【００５５】
上記の少なくとも二種の非相溶性の熱可塑性樹脂として用いる熱可塑性樹脂のメルトフローレートは、例えば、海／島法の場合は、それぞれのメルトフローレートの組み合わせにより大きく変化し、光学特性が変化するので、求められる光学特性や、島相のサイズや形状に応じて適宜選択すれば良い。例えば、上記の２種類ともにポリオレフィン系樹脂を用いる場合は、それぞれ２３０℃で測定したメルトフローレートが０．１〜１００の範囲で適宜組み合わせて実施すれば良い。
【００５６】
本発明においては、光拡散度に異方性を付与するのが好ましい場合がある。該特性を付与するには島構造に異方性を持たせるのが好ましい。このような形状の島構造を形成するためには、海成分樹脂と島成分樹脂の溶融粘度に差を付けるのが好ましい。特に、海成分よりも島成分の溶融粘度を低くするのが好ましい。このためには、例えば、メルトフローレートの差を付けるのが好ましく、海成分より、島成分の方のメルトフローレートを高くするのが好ましい。また、海成分樹脂と島成分樹脂の剛性に差を付けるのも好ましい。特に、海成分よりも島成分の剛性を低くするのが好ましい。
【００５７】
また、島成分のメルトフローレートが低い場合には、ダイ内でのシェアやドラフトにより島成分が細くなる力がかかりにくくなり、異方性が低下することがある。質量比が５０／５０から離れるほど、この傾向は強くなる。これらの傾向を考慮して、各特性の調整を行う。
【００５８】
上記屈折率差が満たされれば２種の樹脂の種類は限定されないが、例えば、環状ポリオレフィン系樹脂とポリエチレン系樹脂の組み合わせが、本発明の光学特性が安定して得られやすく、かつ経済性に優れているので好ましい。また、耐紫外線安定性に優れているという特徴もある。
【００５９】
環状ポリオレフィン系樹脂としては、例えば、ノルボルネンやテトラシクロドデセン等環状のポリオレフィン構造を有するものが挙げられる。具体的には、例えば、（１）ノルボルネン系モノマーの開環（共）重合体に、必要に応じてマレイン酸付加、シクロペンタジエン付加などのポリマー変性を行なった後に、水素添加して得られる樹脂、（２）ノルボルネン系モノマーを付加型重合させて得られる樹脂、（３）ノルボルネン系モノマーとエチレンやα−オレフィンなどのオレフィン系モノマーと付加型共重合させて得られる樹脂などを挙げることができる。重合方法及び水素添加方法は、常法により行なうことができる。
【００６０】
ポリエチレン系樹脂は、単一重合体であってもよいし、共重合体であってもよい。共重合体の場合は５０モル％以上がエチレン成分であるのが好ましい。該樹脂の密度や重合方法等も限定されないが、密度が０．９０９以下の共重合体の使用が好ましい。例えば、プロピレン、ブテン、ヘキセン及びオクテン等との共重合体が挙げられる。重合方法はメタロセン触媒法及び非メタロセン触媒法のいずれでも構わない。特に、高い拡散性が安定に付与できる点で、エチレンとオクテンのブロック共重合体の使用が好ましい。該樹脂としては、例えば、ダウケミカル社製のＩＮＦＵＳＥ（ＴＭ）が挙げられる。該エチレンとオクテンのブロック共重合体の使用が好ましい理由は定かでないが、環状ポリオレフィン系樹脂との馴染みが他のポリオレフィン系樹脂より優れていることが寄与していると推察している。
【００６１】
環状ポリオレフィン系樹脂とポリエチレン系樹脂との組み合わせの場合は、ポリエチレン系樹脂を海相として、かつ該海相のポリエチレン系樹脂のメルトフローレートを島相の環状ポリオレフィン系樹脂のメルトフローレートよりも高くすることが好ましい。
【００６２】
環状ポリオレフィン系樹脂とポリエチレン系樹脂の組み合わせの場合は、全樹脂量中に環状ポリオレフィン系樹脂が１０〜６０質量％配合されているのが好ましく、さらに好ましくは１０〜５０質量％である。
【００６３】
上記樹脂は、一般に市販されている汎用性の高い樹脂の中から選択すれば良いが、より安定した生産ができる等の対応のために特注品を使用しても良い。
【００６４】
上記において詳述した部分はあくまでも例示であり、これらには限定されない。上記光学特性を満たす範囲で適宜選択すれば良い。
【００６５】
（内部光拡散部材（Ａ２）の製造方法）
内部光拡散部材（Ａ２）の製造方法も特に限定されないが、経済性の点で溶融押し出し成型により製膜する方法が好ましい。該製膜方法としては、特に制限されず、例えば、Ｔダイ法及びインフレーション法のいずれでもよい。また、未延伸のままのフィルムでもよく、延伸処理を行ってもよい。二層以上含む構成の場合は、共押し出し法で製膜するのが好ましいが、限定はされない。例えば、押し出しラミネート法で製造しても良いし、２枚以上のフィルムを接着剤等で貼り合わせても良い。
【００６６】
本発明においては、光拡散度の等方性の高いものが好ましいが、限定はされない。等方性に近づけるには、押し出し機で溶融した樹脂をダイからシート状に押し出して、該シートを冷却ロールに押し圧ロールで圧接して密着させ、冷却固化させて製膜することが好ましい。冷却ロールに押し圧ロールで圧接して密着させるということを満たせば、その具体的な方法は限定されない。例えば、一般的に実施されている冷却ロールに比べて径の細い押し圧ロールで圧接しても良いし、径の同じ２個の冷却ロールの間にシートを押し出して、冷却ロール同士で圧接しても良い。また、この方法において、該押し圧ロール及び／または冷却ロール表面を粗面化処理したロールを用いて、前記した賦型処理による粗面化を同時に行っても良い。
【００６７】
等方性を求める場合は、無延伸でかつ、溶融押し出しの際にドラフトをかけないで製造するのが好ましいが、下記のように異方性のフィルムを複数使用することでも可能である。即ち、内部光拡散層にポリエステル系樹脂を用い、一方向に２〜１０倍延伸することで島相が延伸方向に引き伸ばされ細長い構造になり、該島相の配向方向と直交した方向の光拡散性が著しく向上して、本発明の目指す高い拡散性が確保できる。二枚以上のフィルムを主光拡散方向が直交するように重ね合わせて使用するのが好ましい。
【００６８】
上記の少なくとも二種の非相溶性の熱可塑性樹脂の混合物は、それぞれの熱可塑性樹脂を製膜工程の押出し機などで配合してもよいし、予め混練法等で事前に混合物とした形で用いてもよい。
【００６９】
（光拡散部材（Ａ）の光拡散方式による好ましい光学特性）
本発明において、光拡散部材（Ａ）が微粒子を含有した層あるいは賦型により表面凹凸が付けられてなる表面光拡散部材（Ａ１）よりなる場合と、光拡散部材（Ａ）が互いに相溶しない樹脂の混合物よりなる層を含む内部光拡散部材（Ａ２）よりなる場合とでは、好ましい光学特性が微妙に異なる。以下にその差異を述べる。
【００７０】
光拡散部材（Ａ）が微粒子を含有した層あるいは賦型により表面凹凸が付けられてなる表面光拡散部材よりなる場合、その全光線透過率／平行光線透過率比は１０〜１１０であり、表面光拡散積層体の全光線透過率／平行光線透過率比と全光線透過率との複合特性が２８００〜４５００の特性を有することが好ましい。全光線透過率／平行光線透過率比は１１〜１００がより好ましく、１２〜９０がさらに好ましい。全光線透過率／平行光線透過率比が１０〜１１０であることにより、初めて高い正面輝度と低い輝度斑の両立を図ることができる。上記範囲を超えた場合、あるいは上記範囲未満の場合のいずれにおいても、正面輝度が低くなり、しかも輝度斑も大きくなる。全光線透過率／平行光線透過率比と全光線透過率との複合特性は３０００〜４３００がより好ましく、３１００〜４３００がさらに好ましい。上記範囲を満たすことにより高輝度化と低輝度斑の両立を図ることができ、高輝度で、かつ輝度斑を小さくすることが達成できる。上記範囲を超えた高い光拡散度の場合あるいは上記範囲未満の低い光拡散度のいずれにおいても輝度が低くなり、しかも輝度斑も大きくなる。
【００７１】
光拡散部材（Ａ）が互いに相溶しない少なくとも２種の樹脂の混合物よりなる層を含む内部光拡散部材（Ａ２）よりなる場合、その全光線透過率／平行光線透過率比は８〜１００であり、内部光拡散積層体の二次函数光拡散度が２２００〜４５００の特性を有することが好ましい。全光線透過率／平行光線透過率比は、９〜１００がより好ましく、１０〜１００がさらに好ましい。上記範囲を満たすことにより、初めて高い正面輝度と低い輝度斑の両立を図ることができる。上記範囲を超えた場合、あるいは上記範囲未満の場合のいずれにおいても、正面輝度や正面照度が低くなり、しかも輝度斑も大きくなる。二次函数光拡散度性は２２００〜４０００であることがより好ましく、２３００〜３８００がさらに好ましい。
【００７２】
表面光拡散部材の全光線透過率／平行光線透過率比を前記した好ましい範囲に制御する方法は限定されず、以上述べたような方法を適宜採用すれば良い。
【００７３】
内部光拡散部材の全光線透過率／平行光線透過率比を前記した好ましい範囲に制御する方法は限定されず、以上述べたような樹脂の種類、該組成比や製造条件を適宜採用すれば良いが、内部光拡散部材の全光線透過率／平行光線透過率比は単層構造の場合は内部光拡散部材の厚みの影響を受け、また、多層構造の場合は光拡散層の厚みの影響を受けるので、光拡散部材や光拡散層の厚みで制御するのが好ましい。
【００７４】
（レンズフィルム（Ｂ）のレンズ面の中心面粒度（ＳＧｒ））
本発明のレンズフィルム（Ｂ）のレンズ面は、中心面粒度（ＳＧｒ）が１５００〜３００００μｍ２であることが好ましい。中心面粒度（ＳＧｒ）は、三次元表面粗さ計で測定されるレンズ表面の表面積に相関した値である。すなわち、レンズ構造による表面突起の最小二乗法により求められる平均高さの位置で表面突起を水平にスライスした時の突起のスライス面の面積の総和で示される値である。
【００７５】
本発明者等は、例えば、光拡散部材とレンズフィルムを重ね合わせて面光源装置の出光面に設置し、レンズフィルム表面を仔細に観察するとレンズフィルム表面があたかも発光しているがごとく輝いて見えることにより、本発明の構成のように、レンズフィルム（Ｂ）が最表層に設置された場合の正面輝度はレンズフィルム（Ｂ）のレンズ面の表面積の支配を大きく受けていると考えて、正面輝度と相関のある新たな尺度として中心面粒度（ＳＧｒ）を確立した。
【００７６】
中心面粒度（ＳＧｒ）が１５００μｍ２未満ではレンズフィルム（Ｂ）の表面積が不足し、正面輝度が低くなり、また、輝度斑が大きくなる傾向がある。逆に、３００００μｍ２を超えたレンズフィルム（Ｂ）を製造することは経済的に困難である。中心面粒度（ＳＧｒ）は、１８００〜３００００μｍ２がより好ましい。
【００７７】
上記の中心面粒度（ＳＧｒ）の最適範囲は、中心面平均粗さ（ＳＲａ）が１μｍ以上である時に成り立つ。従って、中心面平均粗さ（ＳＲａ）が１μｍ以上であることが好ましい。本発明のレンズフィルム（Ｂ）レンズ面の中心面平均粗さ（ＳＲａ）は３〜３０μｍがより好ましい。
【００７８】
（レンズフィルム（Ｂ）のレンズ構造）
本発明のレンズフィルム（Ｂ）のレンズの構造は、特に限定されない。例えば、プリズム構造、レンチキュラー構造等の一方向に配向した山脈タイプの構造や、ドーム型、ピラミッド形等多角錘型、円柱型、多角柱型の凸レンズ構造が配列された非山脈タイプの単峰タイプの構造、該単峰タイプの構造と山脈タイプの構造を組み合わせた構造、及び山脈タイプの構造を直交あるいは交差した形で組み合わせた複合構造のものが挙げられる。
単峰タイプのレンズ構造としては、ドーム型のように非直線構造の形状が好ましい。この場合、ドーム型の形状は、半球状には限定されない。より平たい形状でも良いし、より急峻な形状であっても良い。底辺の半径も限定されない。例えば、底辺の半径は、５〜１００μｍの範囲が好ましく、４０〜６０μｍがより好ましい。
山脈タイプのレンズ構造としては、例えば、汎用されているプリズム型やかまぼこ型、台形状等が挙げられる。この場合、底辺の幅や高さ及び傾き等は限定されないが、例えば、底辺の幅は５〜１００μｍの範囲が好ましく、４０〜６０μｍがより好ましい。
【００７９】
本発明のレンズフィルム（Ｂ）においては、上述の形状を反転させた凹型の形状であっても良い。該凹型形状であっても上記効果が発現できる。
【００８０】
（レンズフィルム（Ｂ）のレンズ面の表面光沢度）
本発明のレンズフィルム（Ｂ）は、実施例に記載した方法で測定されるレンズ面の表面光沢度が５〜８０％であることが必要である。
一般に使用されているレンズフィルムは、表面に形成されたレンズ構造のため表面光沢度が高く、外観のぎらつきや干渉斑等の外観不良や出射光照度斑に起因する明度斑等が発生するので、例えば、照明用装置として用いた場合は、これらの欠点を解消することが必要である。
【００８１】
本発明では、レンズフィルム（Ｂ）のレンズ面の表面光沢度を５〜８０％という特定の低い範囲にすることにより、上記欠点を解消している。表面光沢度は、５〜７０％がより好ましい。表面光沢度が８０％を超えた場合は外観不良や明度斑が発生するので好ましくない。逆に５％未満では外観不良や明度斑の改善効果が飽和し、かつ正面輝度や照度が低下する場合があるので好ましくない。
【００８２】
表面光沢度を上記範囲にするための方策は、特に限定されない。例えば、上記範囲の表面光沢度を満たすレンズ構造のレンズフィルムを最初から選択しても良いし、表面光沢が上記範囲の上限を超えるレンズフィルムを選択し、そのレンズフィルムのレンズ面とは反対の面に、光拡散部材（Ｃ）（以下、反レンズ面光拡散部材と称する）を一体化（以下、この一体化したものを、レンズフィルム複合体と称することもある）することにより、表面光沢度を上記範囲内にまで低下させても良い。
【００８３】
上記反レンズ面光拡散部材は、適度な光拡散度を有することが好ましい。すなわち、該反レンズ面光拡散部材は、実施例において記載された方法で測定される裾広がり光拡散度が０．０８〜１０であることが好ましい。０．１２〜８がより好ましい。０．０８未満ではレンズフィルム（Ｂ）のレンズ面の表面光沢度を低下させる効果に劣り、レンズ面の表面光沢度を上記範囲内にまで低下させることができない場合があり、外観不良や明度斑の改善効果が低下するので好ましくない。逆に１０を超えた場合は、レンズフィルム（Ｂ）のレンズ面の表面光沢度の低減効果が飽和し、外観不良や明度斑の改善効果も飽和し、かつ正面輝度や照度が低下するので好ましくない。
【００８４】
なお、レンズフィルム（Ｂ）がレンズフィルムのレンズ面と反対の面に光拡散層を直接形成されている場合の光拡散層の裾広がり光拡散度は、レンズフィルム（Ｂ）に替えて、東洋紡績社製の高透明ポリエステルフィルムであるＡ４３００  １８８μｍを用いて、その表面に光拡散層を形成した光拡散部材の特性値を用いる。
【００８５】
上記の裾広がり光拡散度は、レンズフィルム（Ｂ）のレンズ面の表面光沢度を前記範囲として、かつ高い正面輝度や正面照度を維持するには上記の反レンズ面光拡散部材の光拡散度を極めて低い範囲に設定することが重要であることから設定した新規な光拡散度である。この光拡散度は、前述した光拡散部材（Ａ）の光拡散度の指標である全光線透過率／平行光線透過率比では２以下の狭い範囲になる。そこで、この狭い範囲で差別化ができる光拡散度の尺度として確立した指標である。例えば、高透明ポリエステルフィルムである東洋紡績株式会社製のＡ４３００  １２５μｍと、実施例で用いる光拡散部材８及び光拡散部材９との両特性値の違いを以下の表に示す。この表より、上記コンセプト通りの結果となっていることがわかる。なお、表の（    ）内の数値はＡ４３００の特性値を１とした時の相対値である。
【００８６】
2014137943.tif 000003
本発明においては、レンズフィルムと反レンズ面光拡散部材との間の界面に空気層が存在しないことが好ましい。すなわち、レンズフィルムに反レンズ面光拡散部材を直接積層するか、又はレンズフィルムと反レンズ面光拡散部材とを接着剤や粘着剤で貼着するのが好ましい。両部材の界面に空気層が存在すると、上記した外観不良や明度斑の改善ができない。
【００８７】
（レンズフィルム複合体の形成方法）
レンズフィルム複合体の形成方法としては、例えば、以下の方法が挙げられる。
（１）光拡散部材（Ｃ）の表面に山脈タイプのレンズ構造を賦型などにより形成する。
（２）山脈タイプのレンズフィルムのレンズ面とは反対の面に、光拡散部材（Ｃ）を積層する。
（３）山脈タイプのレンズフィルムのレンズ面とは反対の面に、光拡散層を形成する。
【００８８】
上記反レンズ面光拡散部材の構造や構成は限定されない。例えば、前述した光拡散部材（Ａ）のような、光拡散層表面の凹凸により拡散させる表面光拡散部材であっても良いし、光拡散層の内部に光拡散成分が配合されている内部光拡散部材でも良い。
【００８９】
上記反レンズ面光拡散部材の特性を前述した範囲にする方法は限定されないが、従来の公知技術で開示されている反レンズ面光拡散層よりも光拡散度を低くする必要があるので、例えば、光拡散層表面の三次元平均表面粗さ（ＳＲａ）が０．１〜１μｍであることが好ましい。０．１〜０．８μｍがより好ましく、０．１〜０．６μｍがさらに好ましい。０．１μｍ未満では、裾広がり光拡散度が前記範囲を下回り、外観不良や明度斑の改善効果が不足するので好ましくない。逆に、１μｍを超えると、裾広がり光拡散度が前記範囲を上回り、正面輝度や正面照度が低下するので好ましくない。
【００９０】
（レンズフィルム（Ｂ）の製造方法）
本発明のレンズフィルム（Ｂ）の製造方法は、上記特性を満たせば限定されないが、例えば、透光性の基材上にＵＶ硬化樹脂や放射線硬化樹脂を用いて成形する方法、或いは、基材上にＰＥＴ（ポリエチレンテレフタレート）、ＰＣ（ポリカーボネート）、ＰＭＭＡ（ポリメチルメタクリレート）、ＣＯＰ（シクロオレフィンポリマー）、ＰＡＮ（ポリアクリロニトリル共重合体）、ＡＳ（アクリロニトリルスチレン共重合体）等を用いて、当該技術分野では良く知られている押出成形法、射出成型法、あるいは熱プレス成型法によって形成する方法が挙げられる。
【００９１】
（光拡散部材（Ｃ）の構成及び製造方法）
光拡散部材（Ｃ）は、前記した構成及び裾広がり光拡散度を有する光拡散層を含んでいれば限定されない。例えば、光拡散部材（Ｃ）は、上記した裾広がり光拡散度を有する光拡散層のみよりなる光拡散部材であっても良いし、透明な基材フィルムの片面に、上記した特性の光拡散層を積層した光拡散部材であっても良い。また、透明な基材フィルムの両面に光拡散層が積層されており、かつ上記裾広がり光拡散度を有する光拡散部材であっても良い。これらの中でも、透明基材フィルムの片面に上記した特性の光拡散層を積層した片面光拡散部材を用いるのが好ましい。
【００９２】
該片面光拡散部材の構成も限定されないが、前記した光拡散部材（Ａ）と同様の構成、または透明な基材フィルムの片面に互いに相溶しない少なくとも２種の樹脂の混合物よりなる層を形成されてなる構成のものが好ましい。後者の透明な基材フィルムの片面に互いに相溶しない少なくとも２種の樹脂の混合物よりなる層を形成されてなる構成の表面光拡散部材は、主として、ポリエステル樹脂あるいはポリオレフィン系樹脂よりなることが、前記裾広がり光拡散度特性を有する光拡散部材を安定して、かつ経済的に製造することができるので好ましい。ポリエステル樹脂よりなる光拡散部材は、例えば、特許第４２５７６１９号公報で開示されている技術で製造されたものが好ましい。
【００９３】
レンズフィルムのレンズ面と反対の面に光拡散層を直接形成する方法も限定されず、例えば、前記したレンズフィルムのレンズ面の反対面に前記した光拡散部材（Ａ）の製造方法に準じた方法で光拡散層を直接形成する方法が挙げられる。ただし、表面光拡散部材（Ａ）よりも光拡散層表面の三次元平均表面粗さ（ＳＲａ）を小さくして０．１〜１μｍにするのが好ましい。
【００９４】
（光拡散積層体の構成）
本発明の光拡散積層体の構成は、レンズフィルム（Ｂ）をレンズフィルム（Ｂ）のレンズ面の反対面（光拡散層面）と光拡散部材（Ａ）が接するように積層していることが必要である。本構成により初めて本発明の効果を発現することができる。レンズフィルム（Ｂ）のレンズ面と光拡散部材（Ａ）が接するように積層した場合は、光拡散部材（Ａ）が面光源装置の透明基板上に接するように設置すると、レンズフィルム（Ｂ）による集光効果が低くなり、正面輝度向上効果が低くなる。
【００９５】
（光拡散積層体の全光線透過率／平行光線透過率比と全光線透過率の複合特性）
本発明の光拡散積層体は、全光線透過率／平行光線透過率比と全光線透過率との複合特性（以下、二次函数光拡散度と称することもある）が２２００〜４５００であることが好ましい。２３００〜４３００がより好ましい。上記範囲を満たすことにより高輝度化と低輝度斑の両立を図ることができ、高輝度で、かつ輝度斑を小さくすることが達成できる。上記範囲を超えた高い光拡散度の場合あるいは上記範囲未満の低い光拡散度のいずれにおいても輝度が低くなり、しかも輝度斑も大きくなる。
【００９６】
（レンズフィルム２枚構成）
本発明においては、光拡散積層体の光拡散部材（Ａ）とレンズフィルム（Ｂ）との間に一方向に配向した山脈タイプの構造よりなるレンズフィルム（Ｄ）を、そのレンズ面がレンズフィルム（Ｂ）のレンズ面と反対の面と接するように重ね合わせて積層されてなることが好ましい。
レンズフィルム（Ｄ）として一方向に配向した山脈タイプの構造のレンズフィルムを用いることにより、他のレンズ構造のレンズフィルムを用いるより高い集光性が発現できる。
【００９７】
一方向に配向した山脈タイプの構造のレンズフィルム（Ｄ）としては、プリズムレンズフィルムあるいはレンチキュラーレンズフィルムが挙げられる。
レンズフィルム（Ｂ）とレンズフィルム（Ｄ）はそれぞれの主配向方向が直交する方向で重ね合せるのが好ましい。主配向方向が平行方向になるように重ね合せた場合はモアレが発生することがある。
該対応により以下の効果が発現される。
（１）レンズフィルム（Ｂ）のみの構成よりも正面輝度や正面照度をさらに高めることができる。さらに、輝度斑を低下させることができる。
（２）レンズフィルム（Ｄ）として一方向に配向した山脈タイプの構造のレンズフィルムであるプリズムレンズフィルム等を用いることにより、上記効果が大きくなる。
（３）レンズフィルム（Ｄ）に関しては、レンズフィルム（Ｂ）とは異なり、表面光沢度を特定範囲にすることなく汎用の製品を用いても外観不良の悪化は起こらない。レンズフィルム（Ｂ）とレンズフィルム（Ｄ）との積層の順番を変えて、レンズフィルム（Ｄ）を最表面にすると外観不良が発生する。
【００９８】
（作用機構）
本発明は、二律背反事象になると言われている正面輝度や正面照度と輝度斑の関係を新しいコンセプトにより打破し、高い正面輝度や正面照度と低い輝度斑の両立を図ったものである。すなわち、従来技術においては光拡散度の高い光拡散板の使用や複数枚の光拡散部材の組み合わせにより輝度斑の抑制がなされてきたために、輝度斑を低くすると正面輝度が低下し、いわゆる二律背反事象が完全に打破出来ていなかった。
【００９９】
本発明者等は、光拡散部材（Ａ）として単独では光拡散度が低く輝度斑を小さくする効果が小さくても、レンズフィルム（Ｂ）との組み合わせによる光拡散度の相乗効果及び多重反射拡散方式による光拡散部材に入光する光の均一性の向上効果との多重相乗効果で輝度斑を小さくしてやれば、指向性の高い点光源を用いた直下型面光源装置においても、正面輝度の低下を抑制した形で輝度斑を小さくすることができ、従来技術では実現出来なかった高い正面照度や正面輝度と低い輝度斑の両立が図れるものと考えた。すなわち、光拡散部材（Ａ）の光拡散度は適度な範囲として、輝度斑を小さくするのに必要な光拡散度はレンズフィルム（Ｂ）との相乗効果を利用して達成する方法が好ましいという仮説を立てた。
【０１００】
本発明者らは、さらに鋭意検討を行った結果、多重反射拡散方式により光拡散部材に入光する光の均一性を高めれば指向性の高い点光源を用いた直下型面光源装置においても、正面輝度と輝度斑との関係は、光拡散部材（Ａ）の光拡散度に対して二律背反でなくそれぞれ極大値が存在し、かつ両極大値と極小値を示す光拡散部材（Ａ）の光拡散度がほぼ一致するので、この点を中心とした適度な範囲を選ぶことにより、従来技術では達し得なかった高い正面輝度と低い輝度斑の両立を図ることができることを見出した。
【０１０１】
上記仮説の正しさが実証できたのは、前述した従来公知の光拡散度評価の課題であった出射光の変角配光分布プロファイルのパターンの影響を無くすることができる全光線透過率／平行光線透過率比や二次函数光拡散度という新規な光拡散度評価法を確立することによって初めて成し得たものである。
【０１０２】
上記のごとく本発明においては、光拡散部材（Ａ）とレンズフィルム（Ｂ）の光拡散度の相乗効果を利用して高い正面輝度と低い輝度斑の両立を図っているので、光拡散積層体の光拡散度も重要であると言える。例えば、実施例１において用いた光拡散部材１及びレンズフィルム１のそれぞれ単独での全光線透過率／平行光線透過率比は１９．８及び４６．８であり、どちらも光拡散度は中レベルである。これに対して、これらの光拡散部材１とレンズフィルム１との積層体の全光線透過率／平行光線透過率比は１０５であり、両部材の相乗効果で光拡散度が大きくなっており、上記仮説の妥当性が示される。
【０１０３】
レンズフィルム（Ｂ）をレンズフィルム１に限定し、全光線透過率／平行光線透過率比の異なる各種の光拡散部材（Ａ）と組み合わせた系においては、光拡散積層体の全光線透過率／平行光線透過率比の適切な範囲は７４〜１２０である。しかし、該適切な範囲はレンズフィルム（Ｂ）のレンズ構造の影響を受けることが判った。従って、レンズフィルム（Ｂ）のレンズ構造の影響を受けない普遍的な積層体の光拡散度の評価尺度の確立が必要となった。本発明者等は全光線透過率／平行光線透過率比では、レンズ構造による影響を受けるのは光拡散積層体の光拡散度については拡散透過光の寄与が一次函数として作用するのではなく多次函数として作用するために生じた結果であると推察した。そこで、全光線透過率／平行光線透過率比にさらに拡散透過光の寄与が含まれる全光線透過率を掛け算した複合特性が有効であると考えて検証を行った。その結果、想定通りの結果を得た。そして、高い正面輝度と低い輝度斑の両立を図るには、前述した特定の範囲が適切であることを見出した。上記複合特性は、拡散透過光の寄与が含まれた全光線透過率の２乗を平行光線透過率で除した値であるので、拡散透過光の寄与が多次函数的に作用した尺度となっていると考えており、上記仮説を支持していると推察している。従って、以下、本尺度を二次函数光拡散度と称することもある。
【０１０４】
なお、光拡散部材（Ａ）の光拡散度は、一次函数光拡散度である全光線透過率／平行光線透過率比で十分であり、二次函数光拡散度を用いる必要はない。光拡散積層体の場合に二次函数光拡散度が好ましいのは、光拡散積層体の場合は、光拡散部材（Ａ）とレンズフィルム（Ｂ）の相乗効果により光拡散度が支配されることに起因していると推察している。
【０１０５】
一方、レンズフィルム（Ｂ）によるバックライト装置の光源により発せられる光の取り出し効率は、レンズ面の表面積に支配を受け、表面積が高い方が取り出し効率が高くなるので、より高い正面輝度が得られる。従って、レンズフィルム（Ｂ）のレンズ表面の表面積と相関を有する中心面粒度（ＳＧｒ）を高くすることが好ましい。
【０１０６】
前述及び後述するごとく、光拡散部材（Ａ）とレンズフィルム（Ｂ）又はレンズフィルム複合体よりなる光拡散積層体については、光拡散部材（Ａ）とレンズフィルム（Ｂ）又はレンズフィルム複合体の界面には空気層が存在するのが好ましいのに対して、レンズフィルム複合体については、レンズフィルム（Ｂ）と反レンズ面光拡散部材との界面の空気層を排除した方が好ましいという対照的な結果になることの理由は、それぞれの界面の屈折率の変化により臨界角度が変化することにより引き起こされたものと推察している。
【０１０７】
レンズ面の表面光沢度はレンズ面の反射特性である。一方、外観不良はレンズフィルムを通過してきた透過光により引き起こされる特性であり、全く逆方向の光の特性が相関していることになる。従って、レンズ面の表面光沢度を前記範囲にすることで外観不良が改善できる理由は定かでなく、驚くべき結果である。一見関係がないと思われる現象が共通した要因の支配を受けていることがその原因の一つになっていると推察している。すなわち、例えば、レンズフィルムのレンズ面の反対面に反レンズ面光拡散部材を、界面の空気層を排除した形で積層することにより、レンズ表面の特定角度に出光及び反射する光の特性が共通して制御できることにより引き起こされたものと推察している。
また、表面光沢度や外観不良が、レンズ面の反対面に存在する非常に小さな光拡散度の光拡散層により大幅に改善できることも驚くべきことである。この驚くべき作用は、正面輝度や照度の低下を抑制した形で外観不良を改善できることの大きな要因になっていると推察している。
従って、これらの驚くべき結果を取り入れることにより本発明が完成されたと言える。
【０１０８】
（光拡散積層体の使用方法）
本発明の光拡散積層体は、前記した多重反射拡散方式の直下型面光源装置の出光面側に、光拡散積層体のレンズ面が外側になるように設置されることが必要である。この場合、片面のみに光拡散層が形成されたものを用いる場合は、光拡散部材（Ａ）の設置方向は問わない。光拡散層面がレンズフィルム（Ｂ）と接する方向であってもよいし、光拡散層面が面光源装置と接する方向であっても良い。例えば、本発明の光拡散積層体を、上記直下型面光源装置の出光面側に光拡散積層体のレンズ面が接するように上記方法と逆向きに設置した場合は、レンズフィルムによる集光効果が低くなり、正面輝度向上効果が低くなるので好ましくない。
【０１０９】
本発明においては、光拡散積層体の光拡散部材（Ａ）とレンズフィルム（Ｂ）又はレンズフィルム複合体とが接する界面に空気層が存在することが好ましい。界面に空気層を存在させるためには、光拡散部材（Ａ）とレンズフィルム（Ｂ）又はレンズフィルム複合体を単に重ね合わせて積層すればよい。また、光拡散部材（Ａ）とレンズフィルム（Ｂ）又はレンズフィルム複合体との使用時のずれを防止するためには、積層体のコーナー部分やへりの部分等を部分的に接着したり、積層体の全面に例えば、ドット状に分散した形で接着剤を用いて部分接着しても良い。一方、接着剤や粘着剤で全面的に貼り合わせると、界面の空気層が排除されてしまい、レンズフィルム（Ｂ）又はレンズフィルム複合体による集光効果が低下して、正面輝度や正面照度向上効果が低下する。
【０１１０】
本発明においては、光拡散積層体は多重反射拡散方式の直下型面光源装置のハウジングの出光面に直接接触させて設置してもよいが、離して設置する方が本発明の効果を大きく出せるので好ましい実施態様である。該空間距離は限定されないが、０．１〜５０ｍｍ程度が好ましい。０．２〜３０ｍｍがより好ましく、０．３〜２０ｍｍがさらに好ましい。ハウジングの出光面に直接接触させて設置させずにハウジン表面と光拡散積層体との間に空間を設けることにより、前述したハウジングの出光面に設けられた開口部のパターンの隠蔽性を向上させることができるので好ましい。ただし、空間距離が５０ｍｍを超えた場合は、上記隠蔽性の効果が飽和し、正面照度や正面輝度が低下するので好ましくない。また、面光源装置の厚みが厚くなるという課題にも繋がる。
【０１１１】
光拡散積層体の厚みが薄い場合は、透明なシートや板よりなる支持体を用いてフラッター方式の直下型面光源装置の出光面に設置しても良い。該透明支持体の厚みも限定されないが、０．５〜５ｍｍ程度が好ましい。
【０１１２】
（面光源装置の輝度あるいは照度特性）
本発明の面光源装置は、実施例において記載した輝度分布プロファイルの等方性や輝度分布プロファイルの中間角度における輝度の落ち込みのランクの数値ができる限り小さいことが好ましい。このようにすることにより、本発明の面光源装置を一般の照明用として用いた時に、方向性のない均一な照明を達成することができる。また、表示装置の光源として用いた場合に特定方向の視野角の低下や特定角度での輝度低下の発生を抑制することができる。
【０１１３】
（表示装置）
本発明においては、上記面光源装置を表示装置用の光源として用いることができる。上記面光源装置は、高い輝度及び輝度斑が低減できるので、表示装置用の光源として用いた場合に、表示装置の明るさや明るさの均一性が向上し、表示画面の視認性を向上させることができる。あるいは、高度な輝度が必要でない使用方法においては、ランプの光量を低減できるので、表示装置の製造コストや表示装置の使用時のエネルギー消費量を低減することができ、経済的効果や環境負荷を低減することが可能となる。該表示装置としては、面光源装置により発せられる光により、何らかの情報を伝達する機能を有した装置であれば限定されない。例えば、パソコン、ＴＶ及び車両等の輸送装置用のＬＣＤ表示装置が挙げられる。また、広告や案内板等の非動画の表示装置が挙げられる。
【０１１４】
（照明装置）
本発明においては、上記面光源装置を照明用の光源として用いることができる。上記面光源装置は、高い輝度、すなわち高い照度及び照度の斑を低減できるので、照明用の光源として用いた場合に、照明装置の明るさ及び均一性を向上させることができる。また、本発明の面光源装置は輝度斑が小さいので照明装置として用いた場合に照明装置を直視した時の明るさの斑が小さく見えるので、見ための品位を高めることができる。あるいは、高度な照度が必要でない使用方法においては、ランプの光量を低減できるので、照明装置の製造コストや照明装置の使用時のエネルギー消費量を低減することができ、経済的効果や環境負荷を低減することが可能となる。
【実施例】
【０１１５】
以下、実施例を挙げて本発明をより具体的に説明するが、本発明は、下記実施例によって制限を受けるものではなく、本発明の趣旨に適合し得る範囲で適宜変更を加えて実施することも可能であり、それらは、いずれも本発明の技術的範囲に含まれる。なお、実施例で採用した測定・評価方法は次の通りである。また、実施例中で「部」とあるのは断りのない限り「質量部」を意味し、「％」とあるのは断りのない限り「質量％」を意味する。
【０１１６】
１、全光線透過率／平行光線透過率比及び全光線透過率／平行光線透過率比と全光線透過率の複合特性（二次函数光拡散度）
（全光線透過率）
自記分光光度計（ＵＶ−３１５０：島津製作所社製）に積分球付属装置（ＩＳＲ−３１００：島津製作所社製）をセットして、スリット幅１２ｎｍで波長３００〜８００ｎｍの範囲を高速でスキャンして分光スペクトルの測定を行い、５５０ｎｍにおける透過率で表示した。
（平行光線透過率）
自記分光光度計（ＵＶ−３１５０；島津製作所社製）を用いて、スリット幅１２ｎｍで波長３００〜８００ｎｍの範囲を高速でスキャンして分光スペクトルの測定を行い、５５０ｎｍにおける透過率で表示した。
上記測定においては、光拡散部材、レンズフィルム及び光拡散積層体のいずれの場合も、試料の主光拡散方向が水平方向になるように試料固定器具に固定して測定をした時の値を用いた。
主光拡散方向は以下の方法で検出した。
光拡散部材の場合は、試料にレーザーマーカーで光を当て、出射光の拡散方向を検知して決定した。レンズフィルムの場合は、レンズフィルムあるいはレンズフィルムと光拡散フィルム（きもと社製ライトアップフィルム（商標登録）１００ＤＸ２）とをレンズフィルムのレンズ面の反対面と光拡散フィルムが接するように重ね合わせて、光拡散フィルム側よりレーザーマーカーで光を当てて暗所の約３ｃｍ程度の距離の白板にレーザーマーカーの出射光のパターンを投影し、そのパターンより判定した。
光拡散部材については、実際に使用する場合の光の透過方向が一致する向きで試料を固定して測定するのが良い。本発明においては、反光拡散層側から入光する向きで固定して測定した。
レンズフィルムの場合はレンズ面の反対面より入光して測定した。
光拡散部材とレンズフィルムを積層した光拡散積層体の場合はレンズフィルムのレンズ面との反対面と光拡散部材を重ね合わせて光拡散部材側から入光する方向で試料固定器具に固定して測定した。
光拡散部材において、試料の両面で表面粗度が異なる場合は、実際に使用する場合の光の透過方向が一致する向きで試料を固定して測定するのが良い。本発明においては、表面粗度が低い方から入光する向きで固定して測定した。
【０１１７】
（全光線透過率／平行光線透過率比）
上記方法で測定された全光線透過率を平行光線透過率で除して算出した。該全光線透過率／平行光線透過率比の値が高い程、光拡散度が高い。
【０１１８】
（二次函数光拡散度）
上記方法で求めた全光線透過率／平行光線透過率比と全光線透過率を掛け合わせて求めた。
【０１１９】
２、非分光全光線透過率及びヘーズ
日本電色工業株式会社製ヘーズ測定器「ＮＤＨ−２０００」を用いて、ＪＩＳ  Ｋ  ７１３６に準拠して測定した。
上記測定においては、試料の主光拡散方向が水平方向になるように試料固定器具に固定して測定をした時の値を用いた。主光拡散方向は、試料にレーザーマーカーで光を当て、出射光の拡散方向を検知して決定した。
試料の両面で表面粗度が異なる場合は、実際に使用する場合の光の透過方向が一致する向きで試料を固定して測定するのが良い。本発明においては、表面粗度が低い方から入光する向きで固定して測定した。
【０１２０】
３、拡散透過率
株式会社村上色彩研究所製ヘーズ・透過率計「ＨＲ−１００」を用いて、ＪＩＳ  Ｋ  ７３６１に準拠して測定した。
上記測定においては、試料の主光拡散方向が水平方向になるように試料固定器具に固定して測定をした時の値を用いた。主光拡散方向は、試料にレーザーマーカーで光を当て、出射光の拡散方向を検知して決定した。
試料の両面で表面粗度が異なる場合は、実際に使用する場合の光の透過方向が一致する向きで試料を固定して測定するのが良い。本発明においては、表面粗度が低い方から入光する向きで固定して測定した。
【０１２１】
４、中心面粒度（ＳＧｒ）
接触式の三次元表面粗さ測定装置（（株）小坂研究所製  二次元、三次元表面粗さ解析システム  ＴＤＡ−２１）により、以下に示す条件で測定して求めた。
（測定条件）
ＴＡＢＬＥ  ＰＩＴＣＨ                ：０．００５
ＲＥＣ  ＰＩＴＣＨ                    ：１
Ｈ．ＭＡＧＮＩＦＩＣＡＴＩＮ          ：２００
ＭＥＡＳＵＲＩＮＧ  ＬＥＮＧＴＨ      ：１ｍｍ
Ｖ．ＭＡＧＮＩＦＩＣＡＴＩＯＮ        ：５００
ＣＵＴ  ＯＦＦ                        ：０．２５
ＴＲＡＶＥＲＳＩＮＧ  ＬＥＮＧＴＨ    ：ＲＥＣ
本数                                  ：１００本
なお、触針は２μｍで９０度のものを用いた。
【０１２２】
５、裾広がり光拡散度
変角分光測色システムＧＣＭＳ−４型（ＧＳＰ−２型：株式会社村上色彩研究所製、変角分光光度計ＧＰＳ−２型）を用いて測定を行った。透過測定モード、光線入射角：０°（フィルム法線方向）、受光角度：０°〜８０°（フィルム法線からの極角。方位角は水平）、光源：Ｄ６５、視野：２°の条件で、試料の主光拡散方向が水平方向になるように試料台に固定（試料台の軸と主光拡散方向の軸とのずれは２０度程度までは許容される）し、透過光の変角分光光度曲線を求めた。あおり角は０°とした。
受光角０°から８０°までを５°ピッチで測定した。
測定に先立ち、株式会社村上色彩研究所製のＧＣＭＳ−４用の透過光拡散標準板（オパールガラス）を用いて装置の校正を行い、該透過光拡散標準板の受光角度０度における透過光強度を基準（１．０００）として、相対透過度を測定した。なお、前記透過光拡散標準板は、積分球式分光計測で空気層を１．０００とした時の４４０ｎｍの透過率が０．３０６９であった。
波長５５０ｎｍの光の受光角０°及び１０°の透過度を測定して、出射角０度における透過度（Ｉ０）と出射角１０度における透過度（Ｉ１０）の割合（Ｉ１０／Ｉ０×１００）を求めて％表示した。
本測定は、各試料とも３回測定し、その平均値で表示した。
試料の両面で表面粗度が異なる場合は、実際に使用する場合の光の透過方向が一致する向きで試料を固定して測定する。本発明においては、表面粗度が低い方から入光する向きで固定して測定した。
【０１２３】
６、レンズフィルムのレンズ面の表面光沢度
日本電色工業株式会社製光沢計「ＶＧ２０００」を用いて、ＪＩＳ  Ｚ  ８７４１に準じ、レンズ面の角度６０度の光沢度を測定した。測定は主配光方向及び主配光方向と直交する方向の両方向の値を測定して、光沢度の高い方の値を表面光沢とした。
【０１２４】
７、直下型面光源装置における輝度及び輝度斑
（１）直下型面光源装置
図１に示した模式図に準じ、以下の仕様の多重反射拡散方式の直下型面光源装置を用いた。
ハウジング高さ：５ｍｍ
ハウジングの内径：１００×１００ｍｍ
ＬＥＤ光源：出力２Ｗの二次光学レンズなしのＬＥＤ光源４個
光源間距離：各５０ｍｍ４灯がハウジングと相似形の正方形の各正方形の直線が交わる交点上に設置
外枠（図１の８）の高さ：８ｍｍ
透明アクリル板（図１の５：光拡散部材、レンズフィルム等の光学部材設置の支持体）の厚み：２ｍｍ
ハウジング（図１の２〜４）の材質：発泡タイプ（古河電工社製のＭＣ−ＰＥＴ）
外枠（図１の８）の材質：白色樹脂
ハウジング出光面の部分的な開口部のパターン：図２に示したパターンに準ずる。
（２）正面輝度及び輝度斑
上記の直下型面光源装置の透明アクリル板上に光学部材を設置して、ＲＩＳＡ−ＣＯＬＯＲ／ＯＮＥ−ＩＩ（ハイランド社製）を用いて測定を行った。
すなわち、光学部材表面の輝度をＲＩＳＡ−ＣＯＬＯＲ／ＯＮＥ−ＩＩ（ハイランド社製）を用いて直上から観察し、ピクセル設定によるライン解析により輝度のプロファイルをピクセ法で測定した。該ライン解析は２個の光源の中心部を結ぶ直線上の直下型面光源装置の端から端までのプロファイルを測定した。
上記測定は透明アクリル板表面から輝度計までの距離５００ｍｍで測定した。
正面輝度は上記プロファイルの平均輝度で表示した。輝度斑は上記プロファイルの最大輝度、最少輝度及び平均輝度より、下記式で求めた。
［（最大輝度―最少輝度）÷平均輝度］×１００
上記測定はレンズフィルムの主配向方向と平行方向で測定した。該レンズフィルムの光拡散特性の主配向方向は、レンズフィルムの半レンズ面にきもと社製の光拡散フィルムであるライトアップフィルム１００ＤＸ２の光拡散層側が接するように重ねあわせてライトアップフィルム側よりレーザーマーカの光を当て約２ｃｍ離した壁に出射光のパターンを投影して判定できる。該投影光パターンの長手方向が主光拡散方向である。該判定は暗所で行った。測定は暗室で行った。
【０１２５】
８、直下型面光源装置の正面照度
上記直下型面光源装置の中心部輝度と輝度斑測定に用いたＲＩＳＡ−ＣＯＬＯＲ／ＯＮＥ−ＩＩ（ハイランド社製）を変角照度計ＺＥＲＯ−ＯＮＥ（ハイランド社製）に変更して、正面照度（出光角度０度）を測定した。
透明アクリル板表面と照度計までの距離が５００ｍｍになる位置で測定した。測定は暗室下で行った。
【０１２６】
９、外観不良及び明度斑
上記の輝度及び輝度斑測定時に測定試料の表面の輝度状況を全方位において、観察角度を変えて肉眼で観察して、ぎらつきの有無を判定した。ぎらつきの見えない場合を○で、見える場合を×で表示した。
また、暗室の電灯を消灯して暗室の壁面を肉眼で観察して、明度の斑の有無を観察し、斑のない場合を○、ある場合を×で表示した。
【０１２７】
１０、熱可塑性樹脂のメルトフローレート
ＪＩＳ  Ｋ  ７２１０  Ａ法に準拠して、２．１６ｋｇｆの条件で測定した。
【０１２８】
（光拡散部材の製造例）
１，光拡散部材１
厚み１００μｍの高透明性ポリエステルフィルム（東洋紡績社製  コスモシャインＡ４３００）の片面に、平均粒径が３μｍの真球状のアクリル樹脂粒子（東洋紡績社製  タフチック（ＴＭ）ＦＨーＳ３００）５０質量部とポリウレタン樹脂５０質量部の混合物を、乾燥後厚みで３０μｍになるように、塗工機を用いて、塗布および乾燥をすることにより光拡散部材１を得た。その特性を表１に示す。
【０１２９】
２，光拡散部材２
厚み１００μｍの高透明性ポリエステルフィルム（東洋紡績社製  コスモシャインＡ４３００）の片面に、下記方法で調製した共重合ポリエステル樹脂７．０重量％、平均粒径２．０μｍの有機粒子（ベンゾクアナミンホルムアルデヒド縮合物）４．０重量％、帯電防止剤（カチオン系第４級アンモニウム塩）０．３２重量％、溶媒として水５０重量％、ＩＰＡ（イソプロピルアルコール）４０重量％よりなるコート液組成物を乾燥重量で１．０ｇ／ｍ２となるように、リバースロール法で塗布、乾燥後、１６０℃で３０秒熱処理をし、表面光拡散層を形成して表面光拡散部材２を得た。その特性を表１に示す。
【０１３０】
（共重合ポリエステル樹脂の調製）
撹拌機、温度計、および部分還流式冷却器を具備したステンレススチール製オートクレーブに、テレフタル酸７４７部、イソフタル酸６６４部、セバシン酸２０２部，フマル酸５８部，エチレングリコール７４４部、ネオペンチルグリコール７２０部を仕込み、１６０℃から２２０℃まで、３時間かけてエステル化反応を行った。次いで、テトラ−ｎ−ブチルチタネート０．７部を加え、２００℃から２２０℃まで１時間かけて昇温し、エステル化反応を行った。次いで２５５℃まで昇温し、反応系を徐々に減圧した後、０．２２ｍｍＨｇの減圧下で１時間３０分反応させ、共重合ポリエステルを得た。得られたポリエステルは、重量平均分子量２００００であり、淡黄色透明であった。
【０１３１】
３、光拡散部材３
表面光拡散部材１の製造方法において、光拡散層の厚みを３５μｍに変更する以外は、表面光拡散部材１の製造方法と同じ方法で表面光拡散部材３を得た。その特性を表１に示す。
【０１３２】
４、光拡散部材４
厚み１８８μｍの高透明性ポリエステルフィルム（東洋紡績社製  コスモシャインＡ４３００）の片面に、透明アクリル系光硬化型樹脂組成物（ダイセルサイテック（株）製、商品名「ＰＥＴＩＡ」）を塗布し、ロール金型で賦型し、紫外線を照射する紫外線賦型法により、三次元平均表面粗さ（ＳＲａ）が１．５μｍのランダムな表面突起が賦型された表面光拡散部材４を得た。その特性を表１に示す。
【０１３３】
５、表面光拡散部材５
厚み１００μｍの高透明性ポリエステルフィルム（東洋紡績社製  コスモシャインＡ４３００）の片面に、表面光拡散フィルム４に用いたのと同じ共重合ポリエステル樹脂１０質量％、平均粒径０．９μｍの炭酸カルシューム（丸尾カルシューム社製  カルテックス５）１．０質量％、帯電防止剤（カチオン系第４級アンモニウム塩）０．３２重量％、溶媒として水５０重量％、ＩＰＡ（イソプロピルアルコール）４０質量％よりなるコート液組成物を、乾燥重量で１．０ｇ／ｍ２となるように、リバースロール法で塗布、乾燥後、１６０℃で３０秒熱処理をし、表面光拡散層を形成して表面光拡散部材５を得た。その特性を表１に示す。
【０１３４】
６、光拡散部材６
光拡散部材１の製造方法において、表面光拡散層を高透明性ポリエステルフィルム（東洋紡績社製  コスモシャインＡ４３００）の両面に積層するように変更する以外は、光拡散部材１の製造方法と同じ方法で光拡散部材６を得た。その特性を表１に示す。
【０１３５】
７、光拡散部材７
ポリプロピレン樹脂（住友化学社製、住友ノーブレン  ＦＳ２０１１ＤＧ３）５０質量部、エチレン・ブテン共重合体（三井化学社製、タフマー  Ａ０５８５Ｘ）３０質量部及びナノ結晶構造制御型ポリオレフィン系エラストマー樹脂（三井化学社製、ノティオ  ＰＮ３５６０）２０質量部を予め２軸の押し出し機で溶融押し出しすることにより得た混練されたポリオレフィン系樹脂組成物を、６０ｍｍφ単軸押出機（Ｌ／Ｄ；２２）内で樹脂温度２４０℃にて溶融混合してＴダイで押出した後、２０℃のキャスティングロールで冷却することにより未延伸シートを得た。次いでこの未延伸シートを縦延伸機のロール周速差を利用して延伸温度１１８℃で４．５倍に延伸し、更に横方向に１４５℃で８．２倍に延伸をし、１５８度で熱セットをした。引き続きその片面にコロナ処理をして厚み２５μｍの光拡散部材７を得た。その特性を表１に示す。
【０１３６】
８、光拡散部材８
２台の溶融押し出し機を用い、第１の押し出し機にて、環状ポリオレフィン系樹脂（ＴＯＰＡＳ（ＴＭ）６０１３Ｓ−０４  Ｔｏｐａｓ  Ａｄｖａｎｃｅｄ  Ｐｏｌｙｍｅｒｓ社製  メルトフローレート：２．０（２３０℃））３５質量部とエチレンとオクテンよりなるブロック共重合樹脂（ダウ・ケミカル社製  ＩＮＦＵＳＥ（ＴＭ）  Ｄ９８１７．１５  メルトフローレート：２６（２３０℃））６５質量部を光拡散層とし、第２の押し出し機にて、ポリプロピレン系の接着性樹脂（アドマー（ＴＭ）ＳＥ８００  三井化学社製  メルトフローレート：５．７（１９０℃））が両表層となるように、Ｔダイ方式にて溶融共押出し後、鏡面の冷却ロールで冷却することにより、総厚み５６μｍの両面に熱密着層が積層された光拡散部材８を得た。その特性を表１に示す。なお、上記冷却時の冷却ロールへのフィルムの密着はバキュームチャンバーを用いて行った。層厚み構成は８／４０／８（μｍ）であった。
第１の押し出し機の押し出し温度は２３０℃とし、第２の押し出し機温度は２５０℃とした。
【０１３７】
９、光拡散部材９
（１）結晶性ホモポリエステル樹脂（Ｍ１）の製造
エステル化反応缶を昇温し、２００℃に到達した時点で、テレフタル酸（８６．４質量部）及びエチレングリコール（６４．４質量部）からなるスラリーを仕込み、攪拌しながら触媒として三酸化アンチモン（０．０１７質量部）及びトリエチルアミン（０．１６質量部）を添加した。次いで、加圧昇温を行いゲージ圧３．５ｋｇｆ／ｃｍ２、２４０℃の条件で、加圧エステル化反応を行った。その後、エステル化反応缶内を常圧に戻し、酢酸マグネシウム４水和物（０．０７１質量部）、次いでリン酸トリメチル（０．０１４質量部）を添加した。さらに、１５分かけて２６０℃に昇温し、リン酸トリメチル（０．０１２質量部）、次いで酢酸ナトリウム（０．００３６質量部）を添加した。１５分後、得られたエステル化反応生成物を重縮合反応缶に移送し、減圧下２６０℃から２８０℃へ徐々に昇温し、所定の固有粘度になるまで、２８５℃で重縮合反応を行った。
【０１３８】
重縮合反応終了後、濾過粒子サイズ５μｍ（初期濾過効率：９５％）のナスロン製フィルターで濾過処理を行い、ノズルからストランド状に押出し、予め濾過処理（孔径：１μｍ以下）を行った冷却水を用いて冷却、固化させ、ペレット状にカットした。得られた結晶性ホモポリエステル樹脂（Ｍ１）は、結晶融解熱が３５ｍＪ／ｍｇ、融点が２５６℃、固有粘度が０．５６ｄｌ／ｇ、溶融粘度が９１Ｐａ・ｓ、Ｓｂ含有量が１４４ｐｐｍ、Ｍｇ含有量が５８ｐｐｍ、Ｐ含有量が４０ｐｐｍ、カラーＬ値が５６．２、カラーｂ値が１．６であった。また、不活性粒子及び内部析出粒子は実質上含有していなかった。
【０１３９】
（２）共重合ポリエステル樹脂（Ｍ２）の製造
芳香族ジカルボン酸成分としてテレフタル酸単位１００モル％、ジオール成分としてエチレングリコール単位７０モル％及びネオペンチルグリコール単位３０モル％を構成成分とする、固有粘度が０．５９ｄｌ／ｇ、溶融粘度が１２１Ｐａ・ｓ、の共重合ポリエステル樹脂（Ｍ２）を（Ｍ１）の作製方法に準じて作製した。
【０１４０】
（３）ポリスチレン（Ｍ３）
溶融粘度が１４７Ｐａ・ｓのポリスチレン樹脂（ＰＳ）を使用した。
【０１４１】
（４）塗布液（Ｍ４）の調製
ジメチルテレフタレート（９５質量部）、ジメチルイソフタレート（９５質量部）、エチレングリコール（３５質量部）、ネオペンチルグリコール（１４５質量部）、酢酸亜鉛（０．１質量部）および三酸化アンチモン（０．１質量部）を反応容器に仕込み、１８０℃で３時間かけてエステル交換反応を行った。次に、５−ナトリウムスルホイソフタル酸（６．０質量部）を添加し、２４０℃で１時間かけてエステル化反応を行った後、２５０℃で減圧下（１０〜０．２ｍｍＨｇ）、２時間かけて重縮合反応を行い、数平均分子量１９，５００の共重合ポリエステル系樹脂を得た。
【０１４２】
得られた共重合ポリエステル系樹脂の３０質量％水分散液を７．５質量部、重亜硫酸ソーダでブロックしたイソシアネート基を含有する自己架橋型ポリウレタン系樹脂の２０質量％水溶液を１１．３質量部、有機スズ系触媒を０．３質量部、水を３９．８質量部およびイソプロピルアルコールを３７．４質量部、それぞれ混合した。
【０１４３】
さらに、フッ素系ノニオン型界面活性剤の１０質量％水溶液を０．６質量部、粒子Ａとしてコロイダルシリカ（平均粒径４０ｎｍ）の２０質量％水分散液を２．３質量部、粒子Ｂとして乾式法シリカ（平均粒径２００ｎｍ、平均一次粒径４０ｎｍ）の３．５質量％水分散液を０．５質量部添加した。次いで、５質量％の重曹水溶液で塗布液のｐＨを６．２に調整し、濾過粒子サイズ（初期濾過効率：９５％）が１０μｍのフェルト型ポリプロピレン製フィルターで精密濾過し、塗布液（Ｍ４）を調整した。
【０１４４】
（５）フィルムの製造
光拡散層の原料として、結晶性ホモポリエステル（Ｍ１）５７質量部、共重合ポリエステル（Ｍ２）３８質量部と、ポリスチレン（Ｍ３）５質量部とを、それぞれ１３５℃で６時間減圧乾燥（１Ｔｏｒｒ）した後、混合し、第１の押出機に供給した。また、支持層（Ａ）の原料として結晶性ホモポリエステル（Ｍ１）７６．７質量部、共重合ポリエステル（Ｍ２）２３．３質量部を、それぞれ６時間減圧乾燥（１Ｔｏｒｒ）した後、混合し、第２の押出機に供給した。
【０１４５】
各押出機の溶融部、混練り部、ポリマー管、ギアポンプ、フィルターまでの設定温度を２７５℃、フィルターの後のポリマー管の設定温度を２７０℃とし、第１の押出機、及び第２の押出機から供給された各原料を、２層合流ブロックを用いて積層し、口金よりシート状に溶融押し出した。
【０１４６】
なお、（Ａ）層と（Ｂ）層との厚み比率は、９０対１０となるように、各層のギアポンプを用いて制御した。また、上記のフィルターには、いずれもステンレス焼結体の濾材（公称濾過精度：１０μｍ粒子を９５％カット）を用いた。また、口金の温度は、押出された樹脂温度が２７５℃になるように制御した。
【０１４７】
押し出した樹脂を、表面温度３０℃の冷却ドラムに静電印加法を用いて密着させて冷却固化し、未延伸フィルムを作成した。このとき、（Ａ）層面を冷却ドラムに接する面とした。また、冷却ドラムによる未延伸フィルムの引き取り速度は、１２ｍ／分とした。
【０１４８】
得られた未延伸フィルムを、予熱ロールを用いて７９℃に加熱し、周速が異なるロール間で、縦方向に３．４倍に延伸した。このとき、赤外線放射温度計にてフィルムの温度をモニターし、フィルムの最高温度が１００℃になるように、ヒーター温度を制御した。
【０１４９】
縦延伸完了後、得られた一軸延伸フィルムを５０℃まで冷却した後、フィルムの片面（Ａ層側）に塗布液（Ｍ４）を塗布した。塗布液はウェット塗布量が約１５ｇ／ｍ２となるように制御した。その後、乾燥炉にて塗布面を乾燥した。
【０１５０】
塗布層を有する一軸延伸フィルムの両端をクリップで把持して、テンターに導き、１２０℃に予熱した後、１３５℃で横方向に２．５倍延伸したのち、１４０℃で横方向に１．６倍延伸し、さらに２４０℃で１０秒間熱処理し、６０℃まで冷却する過程で横方向に３．３％の緩和処理を行い、全厚み１００μｍの光拡散部材９を作成した。その特性を表１に示す。
【０１５１】
１０、光拡散部材１０
環状ポリオレフィン系樹脂（ＴＯＰＡＳ（ＴＭ）６０１３Ｓ−０４  Ｔｏｐａｓ  Ａｄｖａｎｃｅｄ  Ｐｏｌｙｍｅｒｓ社製  メルトフローレート：２．０（２３０℃））３５質量部とエチレンとオクテンからなるブロック共重合樹脂（ダウ・ケミカル社製  ＩＮＦＵＳＥ（ＴＭ）  Ｄ９８１７．１５  メルトフローレート：２６（２３０℃））６５質量部を池貝鉄工社製ＰＣＭ４５押出機を用いて樹脂温度２５０℃で溶融混合してＴダイで押出し、冷却ロール面にシリコーン処理されたポリエステルフィルム（厚み５０μｍ）を通過させながら、該ポリエステルフィルムの表面に積層し、シリコーンゴム製の押さえロールで冷却ロールに押さえつけ冷却することにより、上記の樹脂組成からなる、層厚み１００μｍの光拡散層が積層されたポリエステルフィルムベースの光拡散部材１０を得た。その特性を表１に示す。
【０１５２】
１１、光拡散部材１１
環状ポリオレフィン系樹脂（ＴＯＰＡＳ（ＴＭ）６０１５  Ｔｏｐａｓ  Ａｄｖａｎｃｅｄ  Ｐｏｌｙｍｅｒｓ社製  メルトフローレート：０．４１（２３０℃））５０質量部とエチレンとオクテンからなるブロック共重合樹脂（ダウ・ケミカル社製  ＩＮＦＵＳＥ（ＴＭ）  Ｄ９８１７．１５  メルトフローレート：２６（２３０℃））５０質量部を、池貝鉄工社製ＰＣＭ４５押出機を用いて樹脂温度２５０℃で溶融混合してＴダイで押出し、梨地加工した冷却ロール（Ｒａ＝０．５５）で冷却することにより、厚み２００μｍの光拡散部材１１を得た。その特性を表１に示す。なお、上記冷却ロールの反対面は表面に離型処理をした（Ｒａ＝１．０）押さえロールを用いた。
【０１５３】
１２、光拡散部材１２
２台の溶融押し出し機を用い、第１の押し出し機にて、環状ポリオレフィン系樹脂（ＴＯＰＡＳ（ＴＭ）６０１３Ｓ−０４  Ｔｏｐａｓ  Ａｄｖａｎｃｅｄ  Ｐｏｌｙｍｅｒｓ社製  メルトフローレート：２．０（２３０℃））３５質量部とエチレンとオクテンからなるブロック共重合樹脂（ダウ・ケミカル社製  ＩＮＦＵＳＥ（ＴＭ）  Ｄ９８１７．１５  メルトフローレート：２６（２３０℃））６５質量部を光拡散層とし、第２の押し出し機にて、ポリプロピレン系の接着性樹脂（アドマー（ＴＭ）ＳＥ８００  三井化学社製  メルトフローレート：５．７（１９０℃））が両表層となるように、Ｔダイ方式にて溶融共押出し後、鏡面の冷却ロールで冷却することにより、総厚み１２６μｍの両面に熱密着層が積層された光拡散部材１２を得た。その特性を表１に示す。なお、上記冷却時の冷却ロールへのフィルムの密着はバキュームチャンバーを用いて行った。層厚み構成は１８／９０／１８（μｍ）であった。第１の押し出し機の押し出し温度は２３０℃として、第２の押し出し機温度は２５０℃とした。
【０１５４】
１３、光拡散部材１３
光拡散部材１１の製造方法において、フィルム厚みを４００μｍに変更する以外は、光拡散部材１１の製造方法と同様の方法で光拡散部材１３を得た。その特性を表１に示す。
【０１５５】
１４、光拡散部材１４
帝人化成社製のポリカーボネート系樹脂系の光拡散板（パンライト（ＴＭ）６５ＨＬＷ１．５ｍｍ）を使用した。その特性を表１に示す。
【０１５６】
【表１】
2014137943.tif 000004
【０１５７】
１５、光拡散部材１５
２台の溶融押し出し機を用い、基層として第１の押し出し機にて、ポリプロピレン樹脂ＦＬＸ８０Ｅ４（住友化学社製、住友ノーブレン、メルトフローレート：７（２３０℃））を供給し、表層として第２の押し出し機にて、ポリプロピレン系の接着性樹脂（三井化学社製、アドマーＱＦ５５１、メルトフローレート：５．７（２３０℃））を供給して、Ｔダイ方式にて溶融共押出し後、梨地の表面温度５０℃冷却ロールで冷却することにより、厚み８０μｍの光拡散部材７を得た。その特性を表２に示す。なお、上記冷却時の冷却ロールへのフィルムの密着はバキュームチャンバーを用いて行った。第１押し出し機および第２押し出し機共に一軸方式であり、出口温度はともに２５０℃とした。また、冷却ロールの表面温度は５０℃に設定した。フィルムは２１ｍ／分の速度で巻き取った。層厚み構成は１１／５７／１１（μｍ）であった。
得られた光拡散部材１５の特性を表２に示す。
【０１５８】
１６、光拡散部材１６
３台の溶融押し出し機を用い、基層として第１の押し出し機（ＰＣＭ６０押し出し機：池貝工社製）で、ポリプロピレン樹脂ＦＬＸ８０Ｅ４（住友化学社製、住友ノーブレン、メルトフローレート：７（２３０℃））を供給し、冷却ロール側の表層として第２の押し出し機（ＰＣＭ６５押し出し機：池貝工社製）で、ポリプロピレン系の接着性樹脂（三井化学社製、アドマーＱＦ５５１、メルトフローレート：５．７（２３０℃））を供給し、冷却ロールと反対側の表層として第３の押し出し機（ＰＣＭ４５押し出し機：池貝工社製）で、環状ポリオレフィン系樹脂（ＴＯＰＡＳ（ＴＭ）６０１５Ｓ−０４  Ｔｏｐａｓ  Ａｄｖａｎｃｅｄ  Ｐｏｌｙｍｅｒｓ社製メルトフローレート：０．４（２３０℃））２質量部とポリプロピレン樹脂ＦＬＸ８０Ｅ４（住友化学社製、住友ノーブレン、メルトフローレート：７（２３０℃））９８質量部とを供給して、樹脂温度２５０℃で、Ｔダイ方式にて溶融共押出し後、鏡面の冷却ロールで冷却することにより、光拡散部材１６を得た。その特性を表２に示す。なお、上記冷却時の冷却ロールへのフィルムの密着は静電気密着法で行った。冷却ロールの表面温度は２０℃に設定した。フィルムは５ｍ／分の速度で巻き取った。層厚み構成は１１／５７／１１（μｍ）であった。
得られた光拡散部材１６の特性を表２に示す。
【０１５９】
１７、光拡散部材１７
光拡散部材１５の製造方法において、鏡面の冷却ロールに替え、かつ表面温度を２０℃にする以外は、光拡散部材１５と同様の方法で光拡散部材１７を得た。
得られた光拡散部材１７の特性を表２に示す。
【０１６０】
【表２】
2014137943.tif 000005
【０１６１】
（レンズフィルムの製造例）
以下、レンズ面の反対面に反レンズ面光拡散部材が積層されたレンズフィルム複合体を含めてレンズフィルムと称する。
１、レンズフィルム１
光拡散部材９の光拡散層の反対面に、透明アクリル系光硬化型樹脂組成物（ダイセルサイテック（株）製、商品名「ＰＥＴＩＡ」）を塗布し、ロール金型で賦型し、紫外線を照射する紫外線賦型法により、頂角９０度、プリズム高さ２５μｍ、プリズム底辺の幅５１μｍのレンズフィルム１を得た。
得られたレンズフィルムの特性を表３に示す。
【０１６２】
２、レンズフィルム２
レンズフィルム１の製造方法において、光拡散部材６に替え、厚み１８８μｍの高透明性ポリエステルフィルム（東洋紡績社製  コスモシャインＡ４３００）に変更し、その片面にレンズフィルム１と同様の方法でプリズムレンズ構造を形成しレンズレンズフィルム２を得た。
得られたレンズフィルム２の特性を表３に示す。
【０１６３】
３、レンズフィルム３
レンズフィルム１の製造方法においてレンズ構造を半径４０μｍの半円状に変更したレンチキュラータイプに変更する以外は、レンズフィルム１と同様の方法でレンズフィルム３を得た。
得られたレンズフィルム３の特性を表３に示す。
【０１６４】
４、レンズフィルム４
レンズフィルム３の製造方法において、光拡散部材６に替え、厚み１８８μｍの高透明性ポリエステルフィルム（東洋紡績社製  コスモシャインＡ４３００）に変更し、その片面にレンズフィルム３と同様の方法でレンチキュラー構造を形成しレンズレンズフィルム４を得た。
得られたレンズフィルム４の特性を表３に示す。
【０１６５】
５、レンズフィルム５
厚み１８８μｍの高透明性ポリエステルフィルム（東洋紡績社製  コスモシャインＡ４３００）の片面に、透明アクリル系光硬化型樹脂組成物（ダイセルサイテック（株）製、商品名「ＰＥＴＩＡ」）を塗布し、ロール金型で賦型し、紫外線を照射する紫外線賦型法により、高さが２５μｍで直径が５０μｍの半球状のドーム形状の突起が最密充填された形で賦型されたレンズフィルム５を得た。
得られたレンズフィルム５の特性を表３に示す。
【０１６６】
６、レンズフィルム６〜１１
それぞれレンズフィルム２のレンズ面の反対面に光拡散部材９，１５，１６，１７，１２又は１の光拡層の反対面が接するように光学用のアクリル系粘着剤で貼り合わせることによりレンズフィルム６〜１１を得た。
得られたレンズフィルム６〜１１の特性を表３に示す。
【０１６７】
【表３】
2014137943.tif 000006
【０１６８】
（実施例１〜３及び比較例１〜５）
測定・評価方法の７、に記載される直下型面光源装置を用いて、光拡散部材（Ａ）及びレンズフィルム（Ｂ）としてそれぞれ、表４に示したものを使用して、測定・評価方法の７、に記載される正面輝度及び輝度斑に準じた方法で、その特性を評価した。光拡散部材（Ａ）及びレンズフィルム（Ｂ）は、光拡散部材（Ａ）と、レンズフィルム（Ｂ）とを、光拡散部材（Ａ）とレンズフィルム（Ｂ）のレンズ面の反対面が接するように積層された光拡散積層体を、レンズ面が外側になるように出光部の出光面側に設置した。
評価結果を表４に示す。
【０１６９】
【表４】
2014137943.tif 000007
【０１７０】
表４の結果より以下のことが言える。
（１）光学部材及びレンズフィルムのみでは正面照度や正面輝度が低く、かつ輝度斑が大きく、それぞれ単独使用では高い正面照度や正面輝度と低い輝度斑の両立ができない。光拡散部材とレンズフィルムの組み合わせ使用で初めて高い正面照度や中心部輝度と低い輝度斑の両立が図れる。
（２）上記相乗効果はレンズフィルム種を変えても発現されるが、レンズフィルムのレンズ面の中心面粒度（ＳＧｒ）が低くなると正面照度や正面輝度が低くなる。中心面粒度（ＳＧｒ）と正面輝度や輝度斑との関係を図３に示す。
（３）表面光沢度の高いレンズフィルム２及びレンズフィルム４は外観不良や明度斑が悪い。
【０１７１】
（比較例６）
実施例１において、光拡散部材１とレンズフィルム１との重ね合わせの順番を変更して、直下型面光源装置の透明アクリル板の上にレンズフィルム１のレンズ面の反対面が透明アクリル板と接するように重ね合せて設置し、このレンズフィルム１のレンズ面の上に光拡散部材１の光拡散層の反対面が接するように重ね合せて設置するように変更する以外は、実施例１と同様の方法で評価した。その結果を表５に示す。
実施例１の方法に比べて正面照度、正面輝度及び輝度斑共に大幅に劣る。
【０１７２】
（比較例７）
実施例１において、レンズフィルム１の設置向きを反対として、レンズ面が光拡散部材１と接するように重ね合せるように変更する以外は、実施例１と同様の方法で評価した。その結果を表５に示す。
外観不良は改善できるが、実施例１の方法に比べて正面輝度及び輝度斑共に大幅に劣る。
【０１７３】
【表５】
2014137943.tif 000008
【０１７４】
以上より、光拡散積層体は、本発明の構成において初めて本発明の効果が発現でき、高い正面輝度と低い輝度斑の両立が図れることが示される。
【０１７５】
（実施例４〜６及び比較例８〜１２）
実施例１において、光拡散部材（Ａ）の種類をそれぞれ表６に示したものに変更する以外は、実施例１と同様の方法で評価した。なお、該実施例に用いた光拡散部材（Ａ）はいずれもが表面光拡散タイプより選んで評価したものである。評価結果を実施例１の結果と共に表６に示す。
【０１７６】
【表６】
2014137943.tif 000009
【０１７７】
表６の数値を用いて、光拡散部材（Ａ）の全光線透過率／平行光線透過率比と正面照度や輝度斑との関係を図４に、光拡散部材（Ａ）の全光線透過率／平行光線透過率比と正面輝度や輝度斑との関係を図５に、光拡散積層体の二次函数光拡散度と正面照度や輝度斑との関係を図６に、光拡散積層体の二次函数光拡散度と正面照度や輝度斑との関係を図７に示す。
光拡散部材（Ａ）の全光線透過率／平行光線透過率比や光拡散積層体の二次函数光拡散度が適度な範囲においてのみ、初めて高い正面照度や正面輝度と低い輝度斑を両立できることが判る。また、これらの関係は臨界的であることも示される。
【０１７８】
（実施例７〜９及び比較例１３、１４）
実施例１において、光拡散部材（Ａ）の種類をそれぞれ表７に示したものに変更する以外は、実施例１と同様の方法で評価した。なお、該実施例に用いた光拡散部材（Ａ）はいずれもが内部光拡散タイプより選んで評価したものである。評価結果を比較例９〜１１の結果と共に表７に示す。
【０１７９】
【表７】
2014137943.tif 000010
【０１８０】
表６の数値を用いて、光拡散部材（Ａ）の全光線透過率／平行光線透過率比と正面照度や輝度斑との関係を図８に、光拡散部材（Ａ）の全光線透過率／平行光線透過率比と正面輝度や輝度斑との関係を図９に、光拡散積層体の二次函数光拡散度と正面照度や輝度斑との関係を図１０に、光拡散積層体の二次函数光拡散度と正面照度や輝度斑との関係を図１１に示す。
【０１８１】
上記の表面光拡散タイプと同様に、内部光拡散タイプの光拡散部材においても、光拡散部材（Ａ）の全光線透過率／平行光線透過率比や光拡散積層体の二次函数光拡散度が適度な範囲においてのみ、初めて高い正面照度や正面輝度と低い輝度斑の両立できることが判る。また、これらの関係は臨界的であることも示される。
ただし、好ましい特性範囲は、表面光拡散タイプの光拡散部材と内部光拡散タイプの光拡散部材とでは微妙な差異がある。
【０１８２】
（実施例１０〜１２及び比較例１５〜１７）
実施例１において、レンズフィルムの種類をそれぞれ表８に示したものに変更する以外は、実施例１と同様の方法で評価した。その結果を表８に示す。
【０１８３】
【表８】
2014137943.tif 000011
【０１８４】
本実施例及び比較例に用いたレンズフィルム６〜１１はそれぞれ、レンズフィルム２のレンズ面の反対面に光拡散部材９、１５、１６、１７、１２及び１の光拡層の反対面が接するように光学用のアクリル系粘着剤で貼り合わせることにより得たものであり、反レンズ面光拡散部材（Ｃ）の種類を変えたものである。
【０１８５】
これらの実施例と比較例に用いた反レンズ面光拡散部材（Ｃ）の裾広がり拡散度と正面照度及びレンズフィルム（Ｂ）のレンズ面の表面光沢度との関係を図１２に示す。
適度な裾広がり光拡散度範囲において初めて高い正面照度と低い表面光沢度の両立を図る事ができることが判る。また、これらの関係は臨界的であることも示される。
正面輝度についても同様の結果が得られることが判る。
【０１８６】
（実施例１３〜１５、比較例１８、１９）
実施例１に準じて、表９に示した光学部材の組み合わせでレンズフィルムを２枚用いた構成での評価をした。ここで、レンズフィルム（Ｂ）とレンズフィルム（Ｄ）はそれぞれの主配向方向が直交する方向で、かつレンズフィルム（Ｄ）のレンズ面がレンズフィルム（Ｂ）のレンズ面の反対面とが接するように重ね合せて積層した。その結果を表９に示す。
【０１８７】
【表９】
2014137943.tif 000012
【０１８８】
表９より以下のことが言える。
（１）光拡散部材（Ａ）とレンズフィルム（Ｂ）の間にレンズフィルム（Ｄ）を積層することにより、レンズフィルム（Ｂ）のみの構成よりも正面輝度や正面照度をさらに高めることができる。さらに、輝度斑を低下させる事ができる。
（２）レンズフィルム（Ｄ）として一方向に配向した山脈タイプの構造のレンズフィルムであるプリズムレンズフィルムやレンチキュラーレンズフィルムを用いることにより、上記効果が大きくなる。
（３）レンズフィルム（Ｄ）に関しては、レンズフィルム（Ｂ）とは異なり、表面光沢度を特定範囲にすることなく汎用の製品を用いても外観不良の悪化は起こらない。レンズフィルム（Ｂ）とレンズフィルム（Ｄ）との積層の順番を変えて、レンズフィルム（Ｄ）を最表面にすると外観不良が発生する。
【産業上の利用可能性】
【０１８９】
本発明の直下型面光源装置は、多重反射拡散方式の直下型面光源装置の出光面に、特定の光拡散度を有する光拡散部材と特定構造と特定特性を有するレンズフィルムを特定構成で組み合わせた光拡散積層体を設置することにより光拡散部材とレンズフィルムをそれぞれ１枚のみという最少枚数の光学部材での組み合わせで高い出光効率や出光効率の均一性が高められるので、面状光源装置の高輝度化や高照度化ができ、かつ輝度や照度の均質性を高めることができる。
【０１９０】
さらに、本発明のレンズフィルムは、レンズフィルムの表面光沢度が特定範囲に限定されているので、レンズフィルムのレンズ構造による引き起こされる出光表面のぎらつきや干渉斑等の外観不良や出射光の照度斑に起因する明度斑等を抑制することができる。従って、レンズフィルムのレンズ構造による引き起こされる外観不良や明度斑を抑制した形で、直下型面光源装置の高輝度化や高照度化ができ、かつ輝度や照度の均質性を高めることができる。また、上記直下型面光源装置の使用により、表示装置及び照明装置の性能向上や経済性の向上を図ることができる。
従って、産業界への寄与は大きい。
【図１】
2014137943.tif 000013
【図２】
2014137943.tif 000014
【図３】
2014137943.tif 000015
【図４】
2014137943.tif 000016
【図５】
2014137943.tif 000017
【図６】
2014137943.tif 000018
【図７】
2014137943.tif 000019
【図８】
2014137943.tif 000020
【図９】
2014137943.tif 000021
【図１０】
2014137943.tif 000022
【図１１】
2014137943.tif 000023
【図１２】
2014137943.tif 000024